(57)【要約】食品が載置される載置面を有する基材と、基材の表面に形成され、マイクロ波エネルギーを吸収して発熱するフェライトを含むマイクロ波発熱体からなる発熱層（３）とを有する調理器具であって、フェライトがＦｅ２Ｏ３とＭｎＯとＺｎＯを含み、ＺｎＯに対するＦｅ２Ｏ３の重量比を１１〜２４の範囲とした構成を備えることにより、調理器具であるグリル皿の載置面を短時間で所定の温度に昇温させることができ、かつグリル皿の載置面の温度をグリル皿の構成材料の許容される耐熱温度以下に飽和させることができるので、グリル皿調理の性能向上と耐久性、安全性、信頼性を図ることができる。
2011114646.tif 000002
【特許請求の範囲】
【請求項１】
食品が載置される載置面を有する基材と、前記基材の表面に形成され、マイクロ波エネルギーを吸収して発熱するフェライトを含むマイクロ波発熱体からなる発熱層とを有する調理器具であって、前記フェライトがＦｅ２Ｏ３とＭｎＯとＺｎＯを含み、前記ＺｎＯに対する前記Ｆｅ２Ｏ３の重量比を１１〜２４の範囲とした調理器具。
【請求項２】
前記食品が前記載置面に載置されない状態で飽和する前記載置面の温度を２４０〜３００℃とした請求項１に記載の調理器具。
【請求項３】
前記発熱層がフェライトの粒子と有機化合物とを含む請求項１に記載の調理器具。
【請求項４】
前記発熱層に含まれる前記有機化合物がシリコーンゴムを含む請求項３に記載の調理器具。
【請求項５】
前記発熱層において、２００℃までの複素比透磁率の虚数部が、常温での複素比透磁率の虚数部の少なくとも５０％を有する請求項１に記載の調理器具。
【請求項６】
前記発熱層の面積が０．１ｍ２または０．１ｍ２より小さい請求項１に記載の調理器具。
【請求項７】
前記基材の熱伝導率が５０〜１５０Ｗ／ｍＫの範囲である請求項１に記載の調理器具。
【請求項８】
前記食品が載置される載置面に、赤外線放射率が前記基材よりも大きい材料からなる被覆層を形成した請求項１に記載の調理器具。
【請求項９】
前記被覆層に、防汚性を付与した請求項８に記載の調理器具。
【請求項１０】
前記被覆層がシリカを含む請求項８または９のいずれか１項に記載の調理器具。
【請求項１１】
加熱室と、前記加熱室内にマイクロ波を供給するマイクロ波発生部と、前記加熱室内に配置される請求項１から９のいずれか１項に記載の調理器具とを備えた加熱装置。
【発明の詳細な説明】
【技術分野】
【０００１】
本発明は、照射されたマイクロ波エネルギーを吸収することによって発熱する発熱層の熱を利用して食品を調理する、グリル皿などの調理器具およびそれを用いた加熱装置に関する。
【背景技術】
【０００２】
近年、電子レンジなどのマイクロ波加熱装置においては、食品に直接マイクロ波を照射することで食品を加熱するマイクロ波加熱機能に加え、マイクロ波加熱装置内に設置する調理器具、いわゆる、グリル皿を用いた調理機能が存在する。以下、これをグリル皿調理機能という。【０００３】
このグリル皿調理機能とは、マイクロ波エネルギーを吸収して発熱するマイクロ波発熱体からなる発熱層が形成されたグリル皿を加熱室内に設置し、そのグリル皿の上に食品を載置して、マイクロ波エネルギーの照射により発熱層から発生する熱を利用し、その食品を調理するというものである。【０００４】
従来、マイクロ波エネルギーを吸収して発熱するマイクロ波発熱体からなる発熱層を設けたグリル皿は、図８、図９に示されるような構成のものがある（例えば、特許文献１参照）。上記従来の技術について、図面を参照して説明する。【０００５】
図８は、特許文献１に記載された従来のマイクロ波発熱体からなる発熱層が設けられたグリル皿の斜視図である。図９は、同マイクロ波発熱体からなる発熱層が設けられたグリル皿の断面図である。図８、図９に示すように、グリル皿１０１の底面にマイクロ波発熱体からなる発熱層１０２が設けられている。【０００６】
図９に示すように、マイクロ波発熱体からなる発熱層１０２は、グリル皿１０１の食品が載置される載置面１０３の裏側の面に設けられている。また、載置面１０３には、食品の焦げ付きの抑制、調理後のグリル皿の洗浄性を向上させるためにフッ素材料のコーティング層が形成されている。【０００７】
従来のマイクロ波発熱体からなる発熱層１０２は、マイクロ波エネルギーを吸収して発熱するマイクロ波吸収材料の粉末とシリコーンのゴム材料の複合物で構成される。マイクロ波吸収材料の粉末はゴム材料と混練され、ゴム中にマイクロ波吸収材料の粒子が均一に分散された状態とした混合物を、ホットプレスなどの方法でグリル皿の基材となる金属面、もしくは塗装面に接着され、発熱層１０２が形成される。【０００８】
食品が載置されたグリル皿１０１を、マイクロ波を発生させるマグネトロンを搭載したマイクロ波加熱装置の所定の位置に配置し、グリル調理を開始する。これにより、マグネトロンから発振されたマイクロ波エネルギーをグリル皿１０１に設けられたマイクロ波発熱体からなる発熱層１０２が吸収することによってマイクロ波エネルギーが熱に変換される。これにより、グリル皿１０１の載置面１０３が加熱され、載置面１０３に載置された食品が調理される。【０００９】
一般的に、グリル調理において、おいしさと、食するのに適した焦げ目とを両立させようとすると、グリル皿１０１の載置面１０３を短時間で高温に昇温させる必要がある。しかし、優れた昇温速度と到達温度の高温化を両立するマイクロ波吸収材料が見出せていない。従来は、マイクロ波発熱体からなる発熱層１０２のマイクロ波吸収材料は、マイクロ波エネルギーを吸収して発熱するものという観点で選定されたＭｎ−Ｚｎ系フェライトが用いられている。【００１０】
また、特許文献２によると、ターンテーブルの回転体に配置される金属プレートの裏面にマイクロ波発熱体からなる発熱層を設けた調理器具が知られている。このマイクロ波発熱体からなる発熱層は、調理中の金属プレートの最高温度よりも低いキュリー温度が選択されたフェライト材料が用いられている。【００１１】
フェライト材料はキュリー温度に達するとマイクロ波の吸収が停止する。マイクロ波発熱体からなる発熱層として調理中の最高温度よりも低いキュリー温度を有するフェライト材料を用いることによって、フェライト自体がマイクロ波の吸収・停止を制御し、金属プレートの温度を均一に維持するようにしている。【００１２】
しかしながら、従来のグリル皿のマイクロ波発熱体からなる発熱層に用いられているフェライトは、キュリー温度が２２０℃程度、あるいは高温調理に適した温度よりも低いキュリー温度である。【００１３】
これらのフェライトを用いた発熱層はマイクロ波エネルギーを吸収してキュリー温度近傍の温度になるとマイクロ波エネルギーの吸収が低下するため２２０℃以下の温度までしか昇温させることができない。【００１４】
その結果、ハンバーグや魚などの調理においては、適度な焦げ目を得ようとすると、調理時間が長くなる。さらに、これとともに、食品にもマイクロ波の一部が吸収され、食品内部の油や水分が加熱されて蒸気となって揮発するため、食品が乾燥してジューシーさやおいしさが失われるという課題を有していた。【００１５】
一方、前述のフェライト材料に金属窒化物などの誘電体の材料を加えることにより、グリル皿の載置面の到達温度を３００℃レベルに高温化することができる。しかし、加熱時間とともに到達温度が上昇することにより、グリル皿１０１の載置面に形成しているフッ素コーティング層や、マイクロ波発熱体からなる発熱層１０２に用いているシリコーンゴムの温度が許容される耐熱温度を超えるため、剥離や割れなどの発生により、グリル皿が破損するという課題を有していた。【００１６】
そのため、温度センサを搭載し、グリル皿の載置面の温度を検知することによってマイクロ波出力を制御するか、あるいはマイクロ波加熱時間の経過によってマイクロ波出力を制御し、グリル皿の載置面の温度がグリル皿を構成している材料の許容される耐熱温度以下となるように設計する必要があった。【００１７】
しかし、センサの誤動作や故障、調理メニューの選択ミスや食品が載置されていない状態での調理（空焚き）によって３００℃以上の高温に昇温することが考えられ、安全性と信頼性の確保が困難であるという課題を有していた。
【先行技術文献】
【特許文献】
【００１８】
【特許文献１】特開２００６−５２９３２号公報
【特許文献２】特開平４−２６３７０５号公報
【発明の概要】
【００１９】
本発明は、グリル皿の載置面を短時間で所定の温度に昇温させ、かつグリル皿の食品の載置面の温度を、グリル皿を構成する材料の許容される耐熱温度以下で飽和させる。これにより、食品の調理時間の短縮化とグリル皿の過昇温防止を実現し、マイクロ波加熱装置における高温を必要とするグリル皿調理の性能向上と耐久性、安全性、信頼性を図るものである。
【００２０】
本発明の調理器具は、食品が載置される載置面を有する支持体と、支持体の表面に形成され、マイクロ波エネルギーを吸収して発熱するフェライトを含むマイクロ波発熱体からなる発熱層とを有する調理器具であって、フェライトがＦｅ２Ｏ３とＭｎＯとＺｎＯを含み、ＺｎＯに対するＦｅ２Ｏ３の重量比を１１〜２４の範囲とした構成を備える。
【００２１】
このような構成により、本発明の調理器具は、短時間で載置面の温度を高温に昇温させることができるとともに、グリル皿の温度を、構成する材料の許容される耐熱温度以下とすることができる。したがって、食品の調理時間の短縮が可能となり、高温を必要とするグリル皿調理の性能を向上させることができる。さらに、グリル皿の構成材料の破損、劣化を防止することができ、耐久性、信頼性を向上させることができる。
【００２２】
また、本発明の調理器具は、食品が載置される載置面を有する基材と、基材の表面に形成され、マイクロ波エネルギーを吸収して発熱するフェライトを含むマイクロ波発熱体からなる発熱層とを有する調理器具であって、食品が載置面に載置されない状態で飽和する載置面の温度を２４０〜３００℃とした構成を備える。
【００２３】
このような構成により、食品載置面の飽和温度が高温になるように設計しているので、所定の調理温度に短時間で昇温させることができ、調理時間の短縮化を図ることができる。また、食品を乾燥させないで適度な焦げ目を付けることができ、高温でのグリル皿調理の性能を向上させることができる。
【００２４】
また、食品が載置されていない状態で食品の載置面が飽和する最高温度を３００℃とすることにより、調理器具であるグリル皿の温度を構成材料の耐熱許容温度以下とすることができるので、グリル皿の構成材料の劣化や破損を防止することができ、安全性、耐久性、信頼性を向上させることができる。
【００２５】
また、本発明の加熱装置は、加熱室と、加熱室内にマイクロ波を供給するマイクロ波発生部と、加熱室内に配置される上記調理器具とを備えた構成を備える。
【００２６】
このような構成により、加熱装置におけるグリル皿調理の性能を向上させることができる。
【図面の簡単な説明】
【００２７】
【図１】図１は、本発明の実施の形態１における調理器具であるグリル皿の断面図である。
【図２】図２は、同実施の形態１における調理器具であるグリル皿の詳細な構造を示す一部断面図である。
【図３】図３は、同実施の形態１におけるマイクロ波発熱体からなる発熱層の構造を示す模式図である。
【図４】図４は、同実施の形態１における調理器具であるグリル皿が搭載される加熱装置の断面図である。
【図５】図５は、同実施の形態１における調理器具の他の形状のグリル皿を示す斜視図である。
【図６】図６は、同実施の形態１におけるマイクロ波発熱体からなる発熱層の効果を示す昇温特性のグラフである。
【図７】図７は、本発明の実施の形態２における調理器具であるグリル皿の詳細な構造を示す一部断面図である。
【図８】図８は、従来の調理器具であるグリル皿の斜視図である。
【図９】図９は、従来の調理器具であるグリル皿の断面図である。
【発明を実施するための形態】
【００２８】
以下、本発明の実施の形態について、図面を参照しながら説明する。なお、この実施の形態によって本発明が限定されるものではない。
【００２９】
（実施の形態１）
図１は、本発明の実施の形態１におけるマイクロ波発熱体が形成された調理器具（以下、グリル皿と記す）の断面図である。なお、本実施の形態のグリル皿は、図８で述べた従来のものと同様の形状である。
【００３０】
図１において、グリル皿１は、皿形状の支持体２と、支持体２のいずれか一方の表面に設けられた、マイクロ波エネルギーを吸収して発熱するマイクロ波発熱体からなる発熱層３とから構成される。マイクロ波発熱体からなる発熱層３は、図１に示すように、支持体２の食品が載置される側の表面２Ａとは異なる表面２Ｂ（グリル皿１の裏面に相当）に形成されることが望ましい。なお、グリル皿１は、図１に示すように、食品から出る油脂などを食品と分離するために、食品の載置面に溝部２Ｃを設けている。
【００３１】
図２は、本実施の形態１におけるマイクロ波発熱体からなる発熱層３が形成されたグリル皿１の詳細な構造を示す一部断面図である。
【００３２】
図２において、グリル皿１の支持体２は、金属基材などの基材４と、基材４の両面に形成されたポリエーテルスルホン樹脂材料を主成分とする被覆層５と、食品が載置される側の表面２Ａの被覆層５に形成された、フッ素樹脂を主成分とするフッ素コーティング層６とから構成される。なお、金属基材以外の基材４として、セラミックや結晶化ガラスなどの耐熱ガラスも用いることができる。金属基材以外の基材４は耐食性が高いので、発熱層３側の基材表面のポリエーテルスルホン樹脂材料を主成分とする被覆層５は必ずしも必要としない。そのため、グリル皿１の支持体２の構成を簡略化できる。
【００３３】
マイクロ波発熱体からなる発熱層３は、食品が載置される側の表面２Ａとは異なる表面２Ｂの被覆層５の表面に形成されている。基材４としては、鉄の鋼板やアルミニウム、亜鉛がメッキされた表面処理鋼板が適用される。
【００３４】
図３は、マイクロ波発熱体からなる発熱層３の構造を示す模式図である。図３において、マイクロ波発熱体からなる発熱層３は、マイクロ波を吸収して発熱するフェライト粉末７と、有機化合物８とを含む組成である。さらに、必要に応じて分散剤やゴムの老化防止剤、酸化防止剤などが添加される。フェライト粉末７は、有機化合物８の中に均一に分散した状態となっている。
【００３５】
次に、本発明のマイクロ波発熱体からなる発熱層３を形成したグリル皿１の製造方法の一例について述べる。
【００３６】
溶融アルミメッキ鋼板などの基材４の両面に、ポリエーテルスルホン樹脂材料を主成分とする塗料を塗布して被覆層５を形成し、その後、一方の被覆層５の表面に、主成分がフッ素樹脂からなる塗料を塗布し、フッ素コーティング層６を形成する。次に、図１に示すように、フッ素コーティング層６が食品の載置面（表面２Ａ）となるようにグリル皿１の形状にプレス加工が施される。
【００３７】
一方、発熱層３に用いられるフェライト粉末７には、グリル皿１の食品の載置面を短時間で高温に昇温させ、かつグリル皿１の許容される耐熱温度以下で飽和する昇温特性が必要である。これを実現するフェライト粉末７は、Ｆｅ２Ｏ３とＭｎＯとＺｎＯを含み、ＺｎＯに対するＦｅ２Ｏ３の重量比を１１〜２４の範囲としたものがよい。この重量比の範囲となるように、出発原料であるＦｅ、Ｍｎ、Ｚｎを含む炭酸塩や硝酸鉛などを所定の比率で混合し、高温で焼成することによって反応させ、フェライトの結晶構造を有する複合酸化物が造られる。このフェライトの複合酸化物を粉砕することによって、所定の重量比のフェライト粉末７が得られる。
【００３８】
次に、所定の配合量のフェライト粉末７と、有機化合物８として選択したシリコーンゴムとをオープンロールやニーダーなどの混練加工装置を用い、フェライト粉末７がシリコーンゴムの中に均一に分散するまで混練し、その後、架橋剤を添加し、再度混練する。
【００３９】
次に、これらの混練物の固まり、もしくはオープンロールでシート状に分出ししたものを必要量採取し、これをグリル皿１の形状にプレス加工された食品の載置面とは異なる表面２Ｂの被覆層５の上に配置して、ホットプレスで加圧接着および一次加硫を行う。その後、必要に応じて二次加硫などの熱処理を行うことによって、マイクロ波発熱体からなる発熱層３が形成され、本実施の形態の調理器具であるグリル皿１が得られる。
【００４０】
なお、混練の際にマイクロ波発熱体からなる発熱層３のさらなる耐熱性を付与するための耐熱性剤、老化防止剤や、柔軟性を付与するための油脂剤などを必要に応じて添加してもよい。
【００４１】
また、マイクロ波発熱体からなる発熱層３と被覆層５との接着性を向上させるために、マイクロ波発熱体からなる発熱層３の接着面あるいは被覆層５の面に、接着機能を有するプライマーを塗布し、そのプライマーを介してマイクロ波発熱体からなる発熱層３と被覆層５を接着してもよい。また、予め、フェライト粉末７と有機化合物８の混練時に接着剤を添加してもよい。
【００４２】
また、上述の製造方法では、マイクロ波発熱体からなる発熱層３を被覆層５の上に形成したが、発熱層３が形成される側の表面２Ｂの被覆層５を設けず、直接、基材４の面（表面２Ｂ）と接着してもよい。
【００４３】
図４は、本発明の調理器具であるグリル皿１が搭載される加熱装置の断面図である。
【００４４】
図４において、加熱装置４０は加熱室９を有している。加熱室９は、金属材料から構成された金属境界部である右側壁面１０、左側壁面１１、奥壁面１２、上壁面１３、底壁面１４および食品を加熱室９内に出し入れする開閉壁面である開閉扉（図示せず）により略直方体形状（直方体を含む）に構成される。これにより、給電されたマイクロ波エネルギーをその内部に実質的に閉じ込める。開閉扉は奥壁面１２と対向した位置（図４の手前側）に設置される。
【００４５】
本実施の形態の加熱装置４０を構成するマイクロ波発生部であるマグネトロン１５は、加熱室９に供給するマイクロ波を発生するものである。加熱装置４０には、マグネトロン１５から発生したマイクロ波エネルギーを加熱室９内に導くための導波管１６と、導波管１６から加熱室９内にマイクロ波エネルギーを照射するマイクロ波放射部１７とが設けられている。底壁面１４にはマイクロ波を透過するガラス系やセラミック系の材料からなる封口部１８が設けられている。
【００４６】
また、加熱室９の上部には加熱ヒータ１９が設けられており、加熱室９の奥壁面１２の奥にはコンベクションヒータユニット（図示せず）が設けられている。これにより、加熱装置４０は、食品のマイクロ波調理、グリル調理、オーブン調理の機能を有する。
【００４７】
本実施の形態の調理器具であるグリル皿１は、加熱室９の右側壁面１０および左側壁面１１に設けられた係止部であるレール部２０に沿って加熱室９内に挿入され、配置される。本実施の形態では、レール部２０は、右側壁面１０および左側壁面１１のそれぞれに３箇所設けられている。これにより、グリル皿１の設置高さを３段階に調整できるようになっている。
【００４８】
また、加熱室９には加熱室９内の温度を検出するサーミスタ２１、食品やグリル皿１などの温度を検出する赤外線センサ２２が設けられている。サーミスタ２１、赤外線センサ２２、マグネトロン１５、加熱ヒータ１９は、これらの動作を制御する制御部２３に電気的に接続されている。
【００４９】
次に、以上の構成からなる加熱装置４０を用い、本実施の形態のグリル皿１の動作と作用について説明する。
【００５０】
加熱室９内に、食品（図示せず）を載置したグリル皿１をレール部２０に配置し、開閉扉を閉めた状態で所定の指示操作を行う。これにより、制御部２３によりマグネトロン１５が動作してマイクロ波エネルギーを発生する。発生したマイクロ波エネルギーは、導波管１６を経て、マイクロ波放射部１７からセラミックなどで形成された封口部１８を透過して加熱室９内に照射される。
【００５１】
加熱室９内に照射されたマイクロ波エネルギーは、グリル皿１を構成するマイクロ波発熱体からなる発熱層３で吸収され、熱に変換される。その熱がグリル皿１の食品を載置している載置面（表面２Ａ）に伝達され、食品が加熱される。
【００５２】
フェライトのマイクロ波による発熱メカニズムは、次のように考察できる。
【００５３】
電子レンジなどのマイクロ波加熱装置に使用されるマイクロ波の周波数は２．４５ＧＨｚである。このような周波数が高い領域ではフェライトの磁気特性である磁束密度（磁化）が磁場に追従できず、磁気損失が発生する。この磁気損失は、複素比透磁率の虚数部で表され、この値が大きいほどマイクロ波エネルギーの吸収による発熱性能が高くなる。
【００５４】
一方、フェライトの温度が上昇すると、磁束密度が小さくなるとともに複素比透磁率の虚数部が小さくなり、マイクロ波エネルギーの吸収量は減少する。フェライトの温度がキュリー温度に達すると磁束密度が０となり、複素比透磁率の虚数部が消失して発熱しなくなり、フェライトが昇温しなくなる。
【００５５】
以上のように、本実施の形態のグリル皿１に適用されるマイクロ波発熱体からなる発熱層３に適用されるフェライト材料は、昇温が速く、高い温度で飽和するものがよいことから、フェライトの磁束密度と複素比透磁率の虚数部が大きく、キュリー温度が高いものがよい。
【００５６】
このような特性を有するフェライトを適用することによって、マイクロ波エネルギーによる発熱性能に優れた発熱層３を得ることができる。
【００５７】
フェライトの発熱メカニズムは前述の通りであるが、その他に誘電損失、導電損失による発熱がある。
【００５８】
グリル皿１の食品が載置される載置面を所定の温度に飽和させるためには、磁性損失以外の発熱作用がないフェライト材料か、もしくは所定の飽和温度を変化させない程度の発熱作用を有するフェライト材料であることが好ましい。
【００５９】
また、グリル皿１を構成する被覆層５、フッ素コーティング層６、マイクロ波発熱体からなる発熱層３に用いる有機化合物８は長期の耐久性を確保するため、食品の載置面が飽和する温度を、グリル皿１を構成する材料が許容される耐熱温度（３００℃）以下とする必要がある。
【００６０】
一方、グリル皿調理においては、食品の焦げ目、調理時間の短縮の点から判断すると、グリル皿１の飽和温度は高い方がよい。しかし、食品を載置した場合は食品の熱容量が加算されるため、食品が載置面と接触した部位の温度は、食品がない状態でのグリル皿の食品の載置面の温度よりも低くなる。
【００６１】
通常、ハンバーグや魚などの高温を必要とする食品の調理温度は、２００℃前後であり、この調理温度を確保するためのグリル皿１の食品の載置面の温度は、食品が載置されていない状態で２４０℃以上必要であること、グリル皿１の構成材料の耐熱温度が３００℃であることから、調理性能と耐久性・信頼性を両立させるためには、グリル皿１の飽和温度を２４０〜３００℃とすることが好ましい。
【００６２】
これを実現するためには、常温からの昇温速度を速くすることが可能となる高い飽和磁束密度と複素透磁率の虚数部を有し、かつグリル皿１の食品の載置面の飽和温度が２４０〜３００℃になるようなキュリー温度を有するフェライト材料が必要となる。
【００６３】
なお、以下の実施の形態で用いる上記の飽和温度とは、グリル皿１の食品の載置面に食品がない状態（空焚き）で飽和する温度をいう。
【００６４】
しかしながら、マイクロ波発熱体からなる発熱層３としての用途で市販されているフェライト材料はなく、フェライトコアなど電源線、電源トランスなどのノイズ対策として使用されるのがほとんどである。また、市販されているフェライト材料は、ｋＨｚ〜ＭＨｚ帯の周波数での複素比透磁率は開示されているが、オーブンレンジなどで使用する２．４５ＧＨｚなどのＧＨｚ帯の周波数の特性は開示されていない。
【００６５】
したがって、マイクロ波発熱体として、特にグリル皿１に用いられる発熱層３の要求仕様（すなわち、高い飽和磁束密度と複素比透磁率の虚数部とを有し、グリル皿１の食品の載置面の飽和温度が２４０〜３００℃）を満たす有用なフェライト材料および組成は不明であった。
【００６６】
そこでフェライト材料を探索し、マイクロ波発熱体としての性能を検討した結果、各種フェライトコア材料の中から電源のトランスに用いられているフェライトコア材料が有用であることを見出した。このフェライトコアは、Ｆｅ２Ｏ３、ＭｎＯ、ＺｎＯを含むＭｎ−Ｚｎ系フェライトで０℃における飽和磁束密度が約５５０ｍＴ、キュリー温度が約２９０℃である。このフェライトコアを粉砕することによってフェライト粉末７を作製し、有機化合物８（シリコーンゴム）と混合してグリル皿１の裏面にマイクロ波発熱体からなる発熱層３を形成した。
【００６７】
図４に示す加熱装置４０を用い、８００Ｗマイクロ波電力を供給した。その結果、常温から２００℃までの昇温速度が速く、最高温度が約２８０℃で飽和することを確認した。
【００６８】
そこで上記市販のフェライト材料をベースとして、グリル皿１の上記要求仕様を満足するフェライト材料を検討した結果、フェライト粉末７を焼結体としたときの０℃での飽和磁束密度が４００ｍＴ以上、フェライト粉末７と有機化合物８とを含む発熱層３としたときの常温での複素比透磁率の虚数部が、マイクロ波領域での周波数で１．３以上、フェライト粉末７のキュリー温度が２５０〜３３０℃であることが有用であることを見出した。
【００６９】
さらに、上記磁気特性を発現させるためのＭｎ−Ｚｎ系フェライトの組成を検討するため、ＺｎＯに対するＦｅ２Ｏ３の重量比を変えたフェライト粉末を作製し、これらを有機化合物であるシリコーンゴムと混練し、発熱層を形成したグリル皿を用い、グリル皿の昇温特性、複素比透磁率、キュリー温度を評価した。その結果、フェライト粉末は、ＺｎＯに対するＦｅ２Ｏ３の重量比を１１〜２４の範囲とすることがグリル皿１の昇温特性に優れていることを見出した。
【００７０】
すなわち、フェライト粉末のＺｎＯに対するＦｅ２Ｏ３の重量比が１１未満の場合、発熱層の複素比透磁率の虚数部が１．３未満、キュリー温度が２５０℃未満となる。そのため、グリル皿の食品の載置面の昇温が遅くなるとともに、食品の載置面の飽和温度が２４０℃未満となり、調理性能が悪くなる。
【００７１】
一方、フェライト粉末のＺｎＯに対するＦｅ２Ｏ３の重量比が２４を超える場合、食品の載置面の昇温は速くなるが、キュリー温度が３３０℃を超える。その結果、食品の載置面の飽和温度が３００℃の許容される耐熱温度以上に昇温するため、グリル皿の構成材料が劣化、もしくは破損し、調理器具として長期の使用ができなくなる。
【００７２】
以上のように、ＺｎＯに対するＦｅ２Ｏ３の重量比が１１〜２４の範囲は、フェライト粉末７を含む発熱層３の複素比透磁率の虚数部が１．３以上、フェライト粉末７のキュリー温度が２５０〜３３０℃の特性が得られた。また、食品の載置面（表面２Ａ）の温度は２４０〜３００℃で飽和することが確認された。
【００７３】
したがって、フェライト粉末７のＺｎＯに対するＦｅ２Ｏ３の重量比を１１〜２４の範囲とすることにより、調理性能と、耐久性、信頼性を実現することができる。
【００７４】
フェライト粉末７として用いるＭｎ−Ｚｎ系フェライトがＦｅ２Ｏ３とＭｎＯとＺｎＯを含み、ＺｎＯに対するＦｅ２Ｏ３の重量比が１１〜２４の範囲の組成とすることにより、フェライトのキュリー温度を高くすることができる。したがって、グリル皿１の載置面の温度を高温にすることが可能となり、グリル皿調理の調理時間を短縮することができ、調理性能を向上させることができる。
【００７５】
また、フェライト粉末７として用いるＭｎ−Ｚｎ系フェライトがＦｅ２Ｏ３とＭｎＯとＺｎＯを含み、ＺｎＯに対するＦｅ２Ｏ３の重量比が１１〜２４の範囲の組成とすることにより、フェライト粉末のキュリー温度を２５０〜３３０℃と高くすることができる。そして、フェライト粉末７のキュリー温度を高くすることによって、グリル皿１の食品の載置面（表面２Ａ）の飽和温度を従来のグリル皿よりも高い２４０〜３００℃とすることができる。
【００７６】
したがって、グリル皿１の食品の載置面（表面２Ａ）の温度を高温にすることが可能となり、グリル皿調理の調理時間を短縮することができ、調理性能を向上させることができる。
【００７７】
また、フェライト粉末７がキュリー温度近傍になると、マイクロ波エネルギーの吸収量が少なくなるように自己制御するため、調理器具であるグリル皿１を構成する材料が許容される耐熱温度以下、すなわち３００℃以下で食品の載置面の温度を飽和させることが可能となる。
【００７８】
以上のように、フェライト粉末７の組成は、Ｆｅ２Ｏ３とＭｎＯとＺｎＯを含み、ＺｎＯに対するＦｅ２Ｏ３の重量比を１１〜２４の範囲とすることにより、グリル皿１の構成材料の過昇温による破損やグリル皿１の構成材料の発火や他の部材への延焼を防止することができ、耐久性、信頼性を向上させることができる。
【００７９】
さらに、グリル皿１の過昇温を防止する安全装置を必要としないため、複雑な電子制御・制御デバイスが不要となり、低コスト化を図ることができる。
【００８０】
グリル皿１の構成材料の耐熱許容温度は３００℃であることを述べたが、グリル皿１の飽和温度は、長期の耐久性から判断すると３００℃よりも低い２８０℃を上限とし、調理性能との両立を図るために２４０〜２８０℃とすることが好ましい。
【００８１】
２４０〜２８０℃のグリル皿１の飽和温度を実現するためには、本発明のマイクロ波発熱体からなる発熱層３に用いるフェライト粉末７のキュリー温度は、２５０〜３００℃であることが好ましい。このキュリー温度を発現させるＭｎ−Ｚｎ系のフェライト粉末７のＺｎＯに対するＦｅ２Ｏ３の重量比は、１１〜１７．５の範囲であることが好ましい。
【００８２】
さらに、調理性能を向上させるためにはグリル皿１の飽和温度を２６０℃以上とすることがよい。さらなる調理性能と優れた耐久性、信頼性を両立させるためには、グリル皿１の飽和温度を２６０〜２８０℃とすることが好ましい。食品の載置面（表面２Ａ）の飽和温度を２６０〜２８０℃とするためのフェライト粉末７のキュリー温度は、２８０〜３００℃であることが好ましく、これを実現するフェライト粉末７のＺｎＯに対するＦｅ２Ｏ３の重量比は、１４．５〜１７．５の範囲であることが好ましい。
【００８３】
さらに好ましくは、ＺｎＯに対するＦｅ２Ｏ３の重量比は、キュリー温度が２８０〜３００℃となる１４．５〜１７．５である。
【００８４】
また、Ｍｎ−Ｚｎ系のフェライト粉末７のＦｅ２Ｏ３の含有量は、ＺｎＯに対するＦｅ２Ｏ３の重量比が１１〜２４の範囲では、７０〜７６重量％の範囲であることが好ましい。
【００８５】
Ｆｅ２Ｏ３の含有量が７０重量％未満の場合、昇温に寄与する磁気特性（飽和磁束密度、複素比透磁率の虚数部）が低下することによる昇温速度の低下やキュリー温度が２４０℃未満となる。含有量が７６重量％を超える場合、昇温に寄与する磁気特性が低下することによる昇温速度の低下やキュリー温度が３３０℃を超える。すなわち、Ｆｅ２Ｏ３の含有量が７０〜７６重量％の範囲でない場合は、本発明の目的が達成できなくなる。
【００８６】
また、フェライト粉末７のＺｎＯに対するＦｅ２Ｏ３の重量比の範囲が１１〜１７．５と１４．５〜１である場合、Ｆｅ２Ｏ３の含有量は、それぞれ、７０〜７４重量％と７２〜７４重量％が適している。
【００８７】
なお、本実施の形態１に用いるフェライト粉末７は、発熱層３の複素比透磁率の虚数部による磁気損失と、フェライト粉末７のキュリー温度とを利用して、グリル皿１の食品の載置面の温度がグリル皿１の耐熱許容温度以下となるように飽和させるため、誘電損失などその他の作用による発熱は小さくする必要がある。
【００８８】
例えば、フェライト粉末７と有機化合物８であるシリコーンゴムとを含む発熱層３の複素比誘電率の虚数部（誘電損失）は０．７以下であれば、誘電損失による発熱を抑制することができる。そのため、マイクロ波発熱体からなる発熱層３を所定の温度で飽和させることが可能である。
【００８９】
フェライト材料としては、Ｍｎ−Ｚｎ系フェライトの他に、Ｍｇ−Ｚｎ系、Ｎｉ−Ｚｎ系のフェライトがある。これらの中で、本実施の形態における好ましい磁気特性、キュリー温度が満足するものであれば適用できる。
【００９０】
食品の載置面（表面２Ａ）の温度の飽和現象は、マイクロ波発熱体からなる発熱層３がマイクロ波エネルギーを吸収して発熱する発熱量と、加熱されたグリル皿１からの伝導、対流、放射による放熱量がバランスすることよって起こる。すなわち、本実施の形態１では、食品が載置面（表面２Ａ）に載置されない状態で発熱層３による発熱と、調理器具であるグリル皿１からの放熱とがバランスして飽和する載置面（表面２Ａ）の温度を２４０〜３００℃としている。
【００９１】
また、本実施の形態によると、発熱層３に含まれるフェライト粉末７がキュリー温度近くになると、フェライトの特性である飽和磁束密度、複素比透磁率の虚数部が低下し、マイクロ波エネルギーの吸収が低下する。したがって、食品の載置面の温度が高くなるにつれ、発熱量が減少することになり、食品の載置面は、フェライト粉末７のキュリー温度よりも低い温度で飽和する。
【００９２】
なお、グリル皿１の調理性能と構成材料の許容される耐熱温度が両立する温度が２４０〜３００℃とすると、この温度で飽和させるためのマイクロ波発熱体からなる発熱層３に用いるフェライト粉末７のキュリー温度は、２５０〜３３０℃である。
【００９３】
食品の載置面（表面２Ａ）の飽和温度を２４０〜３００℃の高温とすることにより、所定の調理温度に短時間で昇温させることができ、調理時間の短縮化を図ることができる。さらに、食品を乾燥させないで適度な焦げ目を付けることができ、高温でのグリル皿調理の性能を向上させることができる。
【００９４】
また、食品が載置されていない状態で食品の載置面が飽和する最高温度を３００℃とすることにより、調理器具であるグリル皿の構成材料を耐熱許容温度以下とすることができる。したがって、グリル皿の構成材料の劣化や破損を防止することができ、安全性、耐久性、信頼性を向上させることができる。
【００９５】
一方、発熱層３が発熱層３に含まれるフェライト粉末７のキュリー温度あるいはそれ以上の温度になると、マイクロ波エネルギーの吸収がなくなる。
【００９６】
この温度で加熱室９にマイクロ波を照射し続けると、マイクロ波の電界が発熱層３以外の箇所（加熱室９を構成する右側壁面１０、左側壁面１１、奥壁面１２、上壁面１３、底壁面１４など）に集中してスパークが発生すること、マイクロ波が加熱室９内で反射して導波管１６を経てマグネトロン１５に戻り、マイクロ波放射部１７が破損することなど、安全性、信頼性を損なう可能性がある。
【００９７】
本実施の形態では、食品の載置面がフェライト粉末７のキュリー温度より低い温度で飽和する構成としているため、発熱層３のフェライト粉末７は加熱室９に照射されたマイクロ波の吸収を持続することができる。
【００９８】
したがって、加熱室９の他の部材への電界集中やマグネトロン１５へのマイクロ波の反射が抑制され、加熱室９内でのスパークやマグネトロン１５の破損を防止することができるので安全性、信頼性を確保することができる。
【００９９】
食品の種類によって多少異なるが、経験的にグリル皿調理においてはグリル皿１の食品の載置面の温度を２００℃以上に到達する時間が２分以内であることが好ましい。そのために、少なくとも常温から２００℃の温度範囲において、マイクロ波エネルギーを吸収する発熱層３の複素比透磁率の虚数部を大きくすることが必要となる。
【０１００】
マイクロ波発熱体からなる発熱層３の常温の複素比透磁率の虚数部は、１．３以上が好ましい。複素比透磁率の虚数部を１．３以上とすることにより、発熱層３のマイクロ波エネルギーの吸収を高くすることができ、グリル皿１の食品の載置面の温度の立ち上がりを速くすることができる。
【０１０１】
一方、発熱層３の温度が上昇すると、発熱層３の複素比透磁率の虚数部は、フェライト粉末７の飽和磁束密度の低下によって小さくなる。その結果、発熱層３の温度が上昇するにつれ、昇温速度は遅くなり、調理に必要な温度への到達時間が長くなる傾向になる。
【０１０２】
したがって、昇温速度を速くするために、発熱層３は、常温から２００℃までの複素比透磁率の虚数部の低下を少なくすることが必要である。
【０１０３】
常温から２００℃までの発熱層３の複素比透磁率の虚数部は、常温の複素比透磁率の虚数部の値の５０％以上であれば、発熱層３の昇温速度の低下を抑制することができ、グリル皿１の食品の載置面の温度を２分以内で２００℃以上に到達させることができる。
【０１０４】
複素比透磁率の虚数部の温度依存性は、フェライトの飽和磁束密度、キュリー温度に関係していると考えられ、複素比透磁率の虚数部は、飽和磁束密度が大きく、キュリー温度が高くなると大きくなる。
【０１０５】
以上のことから、グリル皿１の食品の載置面の優れた昇温性能を実現するためには、発熱層３の常温の複素比透磁率の虚数部が１．３以上であり、常温から２００℃までの複素比透磁率の虚数部は、常温の複素比透磁率の虚数部の値の少なくとも５０％以上であることが好ましい。発熱層３に用いられるＭｎ−Ｚｎ系のフェライト粉末７において、ＺｎＯに対するＦｅ２Ｏ３の重量比が１１〜２４の範囲であれば、複素比透磁率の虚数部は、１．３以上を実現することができる。
【０１０６】
その結果、調理器具であるグリル皿１の食品の載置面の温度をフェライト粉末７のキュリー温度近傍に短時間で昇温させることができる。その結果、調理時間をさらに短縮することができ、調理能を一層向上させることができる。
【０１０７】
また、グリル皿１の載置面と接触している食品を素早く焼くことができるため、食品の載置面へのこびり付きが抑制され、調理後のグリル皿からの食品の取り出しや、グリル皿の洗浄などの手入れを容易に行うことができる。
【０１０８】
なお、複素比透磁率は、ネットワークアナライザーを用い、Ｓパラメータ法で試料ホルダーを所定の温度に加熱して測定している。
【０１０９】
有機化合物８の材料としては、耐熱性の高いゴムや樹脂が挙げられる。フェライト粉末７を含むマイクロ波発熱体からなる発熱層３は、これらの有機化合物８を用いることによって、ホットプレス加工などによりグリル皿１に容易に形成することができる。
【０１１０】
また、有機化合物８がグリル皿１の支持体２と発熱層３の強固な接着を実現することができるので耐久性を向上させることができる。
【０１１１】
また、比較的低温で発熱層３を形成することができるのでグリル皿１の構成材料の劣化を防止することができる。
【０１１２】
有機化合物８としては、特にシリコーンゴムやフッ素ゴムがよい。中でもシリコーンゴムは、耐熱性が高く、かつ発熱層３とグリル皿１の支持体２との接着性をより向上させることができる。そのため、発熱層３の剥離やクラックが防止され、長期にわたり初期の発熱性能を保持することができ、常に安定したグリル皿調理の性能を実現することができる。
【０１１３】
また、シリコーンゴムは優れた耐熱性と耐化学薬品性を有するため、耐久性、信頼性の高い発熱層３を実現することができる。
【０１１４】
また、シリコーンゴムを用いることによって発熱層３の膜厚を厚く構成することができるので、マイクロ波の吸収に必要なフェライト粉末７を多量に含有させることができる。
【０１１５】
この構成により、フェライト粉末７のマイクロ波エネルギーの吸収量を多くすることが可能となり、昇温速度の速いマイクロ波発熱体を実現することができる。
【０１１６】
本実施の形態のグリル皿１は、マイクロ波発熱体からなる発熱層３によって加熱されるが、グリル皿１の大きさが大きくなると、グリル皿１からの放熱量が大きくなり、食品の載置面の飽和温度が低くなる。一方、グリル皿１が小さくなると、放熱量が少なくなり、食品載置面の飽和温度が高くなる。
【０１１７】
グリル皿１からの放熱量に応じてグリル皿１の許容耐熱温度近傍で飽和するようなキュリー温度を有するフェライト粉末７を用いればよい。
【０１１８】
しかし、これに整合したフェライトの新規開発や製造するための投資を考慮すると実用的でない。フェライト粉末７を焼結体としたときの０℃での飽和磁束密度が４００ｍＴ以上、フェライト粉末７とシリコーンゴムとを含む発熱層３としたときの常温の複素比透磁率の虚数部が１．３以上、常温から２００℃までの複素比透磁率の虚数部が常温の複素比透磁率の虚数部の値の少なくとも５０％以上であり、かつフェライト粉末７のキュリー温度が２５０〜３３０℃の特性を有するフェライト粉末７を有効に利用するためには、グリル皿１に形成される発熱体を主成分とする発熱層３の面積を規定する必要がある。
【０１１９】
グリル皿１を用いたグリル調理は、通常、８００Ｗ前後のマイクロ波出力が使用される。８００Ｗでグリル皿１を加熱する場合、発熱層３の面積が０．１ｍ２を超えると、グリル皿１が大きくなることによって熱容量が大きくなる。そのため、食品の載置面（表面２Ａ）の昇温に時間がかかり、グリル皿調理に適している２分以内に２００℃に昇温させることができなくなる。
【０１２０】
また、食品の載置面の面積も大きくなることによって加熱された面からの放熱量が多くなり、食品の載置面（表面２Ａ）の飽和温度が２４０℃未満になる。その結果、調理時間が長くなるとともに、食品の適した焦げ目、おいしさが得られなくなる。
【０１２１】
一方、発熱層３の面積が０．０５ｍ２未満になると、発熱層３に含まれるフェライト粉末７の量が少なくなることによって発熱層３のマイクロ波エネルギーの吸収が少なくなる。その結果、発熱層３以外の部材にマイクロ波の電界が集中にしてスパークが発生することや、反射したマイクロ波によってマグネトロンの破損など、耐久性、安全性を損なう可能性がある。また、食品へのマイクロ波エネルギーの吸収も増加し、食品の水分量の低下など、おいしさを阻害する原因となる。
【０１２２】
したがって、発熱層３の面積は、０．０５〜０．１ｍ２とすることにより、食品の載置面（表面２Ａ）を短時間で昇温させることができるとともに、所定の飽和温度に加熱することができるので優れた調理性能を実現することができる。
【０１２３】
また、調理時間の短縮化と省エネルギー化を図ることができる。さらに、マグネトロンの破損やスパークの発生を防止することができ、加熱装置４０の耐久性、安全性を確保することができる。
【０１２４】
食品の載置面（表面２Ａ）の飽和温度を２６０〜２８０℃とする場合、発熱層３のマイクロ波エネルギー吸収量とグリル皿１からの放熱量のバランス幅が狭くなるため、発熱層３の面積は０．０６〜０．０８ｍ２の範囲が適している。
【０１２５】
本実施の形態のマイクロ波発熱体からなる発熱層３は、膜厚が２ｍｍを超える場合、発熱層３の重量の増加による熱容量の増加や、熱伝導が悪くなることによる食品の載置面（表面２Ａ）への熱伝達の低下によって食品の載置面（表面２Ａ）の昇温速度が遅くなる。また、膜厚が厚いことにより、コストが高くなる。
【０１２６】
一方、発熱層３の膜厚を０．５ｍｍ未満にすると、フェライト粉末７の量が不足して食品の載置面（表面２Ａ）の飽和温度が低くなる。
【０１２７】
したがって、昇温速度の向上と、２４０〜３００℃の食品の載置面（表面２Ａ）の飽和温度の実現を両立するためには、発熱層３の膜厚を０．５〜２ｍｍとすることが好ましい。また、発熱層３の膜厚を０．５〜２ｍｍとすることによって、優れた調理性能と調理時間の短縮化を実現することができる。
【０１２８】
また、食品の載置面の飽和温度を２６０〜２８０℃とする場合、発熱層３のマイクロ波エネルギー吸収量とグリル皿１からの放熱量のバランス幅が狭くなるため、発熱層３の膜厚は、０．７〜１．５ｍｍの範囲が適している。
【０１２９】
さらに、安定した昇温性能を得るためには、発熱層３の膜厚を０．９〜１．１ｍｍの範囲とすることが望ましい。
【０１３０】
また、フェライト粉末７の配合量が多くなると、発熱層３の昇温性能は向上するが、以下の３つの課題が発生する。
【０１３１】
第１に、有機化合物８と食品の載置面との接着性が悪くなり、発熱層３の剥離がしやすくなる。第２に、有機化合物８とフェライト粉末７の発熱体組成物が硬くなり、ホットプレス時の発熱体組成物の流動性が悪く、均一な膜厚の発熱層３が得られない。これによって、発熱層３の加熱むらが大きくなり、調理性能が低下する。第３に、形成された発熱層３が硬くなりことによって、耐熱衝撃や耐機械的衝撃が低下し、グリル皿１の落下や冷熱の繰り返しが起こると発熱層３が破損する可能性がある。
【０１３２】
一方、フェライト粉末７の配合量が少なくなると、発熱層３のマイクロ波エネルギーの吸収性能が低下し、満足する昇温性能が得られなくなる。
【０１３３】
食品の載置面の飽和温度を２４０〜３００℃とした場合、上記課題を解決し、耐久性、昇温性能、調理性能に優れた発熱層３を得るための発熱層３のフェライト粉末７の配合量は、５０〜９０重量％の範囲が好ましい。
【０１３４】
また、食品の載置面の飽和温度を２６０〜２８０℃とする場合、発熱層３のマイクロ波エネルギー吸収量とグリル皿１からの放熱量のバランス幅が狭くなるため、フェライト粉末７の配合量は、６５〜８５重量％の範囲が適している。
【０１３５】
さらに、安定した昇温性能を得るためには、フェライト粉末７の配合量を７５〜８０重量％の範囲とすることが好ましい。
【０１３６】
加熱室９にマイクロ波が照射されると、加熱室９内でマイクロ波の定在波が生じる。その結果、加熱室９内にマイクロ波エネルギーの強弱が発生し、グリル皿１の底面に接着されているマイクロ波発熱体からなる発熱層３の面もマイクロ波エネルギーの強弱によってマイクロ波の吸収量が異なり、不均一な温度分布となる。
【０１３７】
グリル皿１の支持体２の材料は、熱伝導率が高いほど発熱層３からの熱を効率よく伝達でき、食品の載置面の温度分布を均一にすることができる。しかし、熱伝導が高すぎると食品の載置面以外へも熱が伝達され、グリル皿１からの放熱量が増加し、食品の載置面の飽和温度が低下する。
【０１３８】
一方、支持体２として熱伝導率が低すぎる材料は、発熱層３に発生した不均一な温度分布を均一にすることができず、食品の焼きむらが発生し、調理性能を悪化させる。
【０１３９】
熱伝導率が高すぎる材料としては、アルミニウムや銅などの熱伝導率が２００Ｗ／ｍ・Ｋ以上のものが挙げられる。熱伝導率が低すぎる材料としては、セラミックやガラスなど熱伝導率が１０Ｗ／ｍ・Ｋ以下のものが挙げられる。これらの材料は支持体２として好ましくない。
【０１４０】
本実施の形態のグリル皿１の支持体２としては、熱伝導率が５０〜１５０Ｗの材料が好ましい。この材料としては鉄を主成分とする鋼板、アルミニウムや亜鉛がメッキされた鉄を主成分とする表面処理鋼板、塗料によって塗装された鉄を主成分とする表面処理鋼板が挙げられる。
【０１４１】
鉄を主成分とする鋼板は、熱伝導率が約８５Ｗ／ｍ・Ｋでありアルミニウムより低いが、機械的強度が高く支持体２の厚みを薄くする。そのため、発熱層３から食品の載置面への熱抵抗を小さくすることができ、効率よく熱を伝達することができる。
【０１４２】
また、鉄を主成分とする鋼板は、アルミニウムよりは温度分布の均一性は劣るが、食品の載置面全体の温度分布を均一化することができる。
【０１４３】
さらに、鉄を主成分とする鋼板は、発熱層３からの食品の載置面以外への方向の熱抵抗を大きくすることができる。これにより、食品の載置面以外への熱ロスを抑制することができるので、食品の載置面の温度を高い温度で飽和させることができる。
【０１４４】
より好ましいグリル皿１の支持体２の熱伝導率は、８０〜１５０Ｗ／ｍ・Ｋである。
【０１４５】
なお、本実施の形態のグリル皿１は、高温でのグリル皿調理の性能を向上させることを目的としているが、高温を必要としないグリル皿調理、例えば、解凍調理、温め調理に対してはマイクロ波電力の出力制御よって対応することができる。
【０１４６】
また、フェライト粉末７に、フェライト粉末７よりもキュリー温度が低く、かつ磁気損失よりも誘電損失の大きな誘電体粉末を混合して発熱層３を構成することも有用である。
【０１４７】
この場合、食品載置面の飽和温度は、フェライトのキュリー温度によって決まるのでグリル皿１の構成材料の許容される耐熱温度以下とすることができ、耐久性、信頼性を確保することができる。
【０１４８】
また、逆にキュリー温度が低いフェライト粉末に、フェライト粉末よりもキュリー温度が高い誘電体粉末を混合して発熱層３を構成したものも適用できる。
【０１４９】
この場合、誘電体粉末にグリル皿１の構成材料の許容される耐熱温度以下に飽和させる機能を持たせることによって同様な効果を得ることができる。
【０１５０】
さらに、キュリー温度が同等で誘電損失の大きな誘電体粉末と磁気損失の大きなフェライト粉末を混合して構成した発熱層３も適用でき、同様な効果を得ることができる。
【０１５１】
フェライト粉末と誘電体粉末の組成、配合は、昇温速度が速く、グリル皿１の食品の載置面を所定の温度で飽和させる機能を有することを前提とし、発熱層３の製造、コスト、支持体２との接着性、使用環境の適用性など利点を勘案して必要に応じて選択される。
【０１５２】
図５は、本実施の形態において、形状が異なるグリル皿を示す斜視図を示すものである。本実施の形態のマイクロ波発熱体からなる発熱層３は、図５に示すグリル皿形状にも適用できる。
【０１５３】
図５に示すように、グリル皿２４の食品が載置される載置面（表面２Ａ）は、端部２Ｄよりも中央部２Ｅを広くした構成である。これにより、食品が載置される可能性が高いグリル皿２４の中央付近の載置面の面積を大きくしている。
【０１５４】
このグリル皿２４によると、食品と載置面（表面２Ａ）との接触面積を大きくすることができる。そのため、図８と同じ形状のグリル皿１（図１参照）よりも発熱層３から食品に伝達される熱を多くすることができるので、調理時間の短縮化、グリル皿調理の性能を一層図ることができる。
【０１５５】
また、食品との接触面積が大きくなることにより、食品の焦げむらを少なくすることができるので、食品の仕上がり状態を向上させることができる。さらに、食品の乾燥むらも抑制できるのでジューシーさ、おいしさを向上させることができる。
【０１５６】
次に、本実施の形態１の具体的な温度特性について述べる。図６は、本実施の形態１におけるマイクロ波発熱体からなる発熱層３の効果を示す昇温特性のグラフである。図６は、図４に示す加熱装置を用い、食品を載置していないグリル皿１を加熱室９内の所定の位置に配置し、８００Ｗのマイクロ波電力を照射したときのマイクロ波発熱体からなる発熱層３の発熱性能を加熱時間毎に評価した結果を示している。
【０１５７】
なお、比較例として、２種の従来のマイクロ波発熱体からなる発熱層を形成したグリル皿についても同様に評価した。
【０１５８】
図６において、線Ａは本実施の形態の、キュリー温度が約３００℃、０℃における飽和磁束密度が約５５０ｍＴ、ＺｎＯに対するＦｅ２Ｏ３の重量比が１５．５のＦｅ２Ｏ３、ＭｎＯ、ＺｎＯ、を含むＭｎ−Ｚｎ系のフェライト粉末７を用い、マイクロ波発熱体からなる発熱層３を形成したグリル皿１の食品の載置面の昇温特性である。
【０１５９】
線Ｂは比較例としての従来の発熱層の昇温特性を示し、ＺｎＯに対するＦｅ２Ｏ３の重量比が９．８、キュリー温度が約２２０℃、０℃における飽和磁束密度が約５４０ｍＴのＭｎ−Ｚｎ系のフェライト粉末７を用いたマイクロ波発熱体からなる発熱層３を形成したグリル皿の食品の載置面の昇温特性である。
【０１６０】
線Ｃは比較例としての他の従来の発熱層の昇温特性を示し、線Ｂの特性を有する発熱層と同じフェライト粉末７に誘電体材料を加えた組成物でマイクロ波発熱体からなる発熱層３を形成したグリル皿の食品の載置面の昇温特性である。
【０１６１】
なお、線Ａの特性を有する本実施の形態の発熱層３の２００℃までの複素比透磁率の虚数部は、常温での複素比透磁率の虚数部に対して約６９％、線Ｂをその昇温特性とする発熱層の場合は４１％である。
【０１６２】
図６に示すように、本実施の形態の発熱層３（線Ａ）を有するグリル皿１の食品の載置面の温度は、昇温速度が速く、加熱時間２分で２３０℃以上、３分で約２７０℃に到達し、５分以上では約２８０℃で飽和する傾向にある。
【０１６３】
一方、線Ｂの特性を有する発熱層を有するグリル皿の食品の載置面は、加熱時間１分までは本実施の形態の発熱層３（線Ａ）とほぼ同等の昇温速度を示すが、それ以上の時間では昇温速度が遅くなり、５分以上では約２５０℃で飽和する傾向にある。
【０１６４】
これは、本実施の形態の発熱層３（線Ａ）の方が、０℃における飽和磁束密度、常温での複素比透磁率の虚数部に対する２００℃までの複素比透磁率の虚数部が、線Ｂの特性を有する発熱層よりも高く、磁気損失による発熱性能の低下が少ないこと、本実施の形態の発熱層３（線Ａ）に用いているフェライト粉末７のキュリー温度が、線Ｂの特性を有する発熱層に用いているフェライト粉末より高いことによるものである。
【０１６５】
線Ｂの特性を有する発熱層が設けられたグリル皿は、フェライト粉末のキュリー温度が約２２０℃にもかかわらず、約２５０℃の温度まで昇温している理由は、用いているＭｎ−Ｚｎ系フェライト粉末の組成や不純物によって誘電損失による発熱が現れたことによるものと考えられる。
【０１６６】
さらに、線Ｃの特性を有する発熱層が設けられたグリル皿における食品の載置面は、加熱時間３分以内では線Ｂとほぼ同等の昇温速度であり、それ以上の加熱時間で徐々に温度が上昇し、食品の載置面の温度が飽和しない傾向にある。
【０１６７】
線Ｃの特性を有する発熱層は、線Ｂの特性を有する発熱層の場合と同じフェライト粉末であるため、初期の昇温特性は線Ｂと同じであるが、線Ｃの特性を有する発熱層はさらに誘電体粉末を加えているため、この誘電体粉末の誘電損失が出現し、昇温値が線Ｂの特性を有する発熱層よりも高くなったものと考えられる。
【０１６８】
また、線Ｃにおいて、食品の載置面の温度が飽和しない理由は、加えた誘電体粉末のキュリー温度が高く、マイクロ波エネルギーの吸収による発熱が持続していることにあると考えられる。
【０１６９】
線Ｃのように、食品の載置面の温度が高くなると、グリル皿調理の性能は向上するが、食品の載置面の温度が飽和しないので加熱時間を延長すれば、グリル皿を構成する材料の許容される耐熱温度を超え、耐久性が損なわれる可能性を有する。
【０１７０】
以上のように、本実施の形態のグリル皿１は、キュリー温度が約２９０℃、０℃における飽和磁束密度が約５５０ｍＴ、ＺｎＯに対するＦｅ２Ｏ３の重量比が１５．５のＦｅ２Ｏ３、ＭｎＯ、ＺｎＯ、を含むＭｎ−Ｚｎ系のフェライト粉末７を用い、マイクロ波発熱体からなる発熱層３を形成することにより、短時間で食品載置面の温度を昇温させることができ、優れたグリル皿調理の性能を実現することできる。
【０１７１】
また、フェライト粉末７のキュリー温度が２９０℃のものを用いることにより、食品の載置面の温度をキュリー温度以下で飽和させることがきるので、グリル皿１の構成材料の許容される耐熱温度を確保することができ、優れた耐久性を実現することができる。
【０１７２】
さらに、何らかの原因で発熱層３の一部に電界が収集して異常加熱が発生してもフェライト粉末７のキュリー温度を超えての温度上昇を防止することができるので、発熱層３を構成するゴム材料の発煙、発火を防止することができ、安全性も向上させることができる。
【０１７３】
なお、本実施の形態では、フェライトにおいて、ＺｎＯに対するＦｅ２Ｏ３の重量比の範囲が１１〜２４で、載置面に載置されない状態の飽和する温度が２４０〜３００℃である例で説明したが、これに限られない。例えば、載置面に載置されない状態の飽和する温度を２４０〜３００℃にできる構成であれば、特に、ＺｎＯに対するＦｅ２Ｏ３の重量比の範囲が１１〜２４である必要はない。つまり、グリル皿１の発熱層３として用いる発熱材料や組成または温度制御により、載置面に載置されない状態で２４０〜３００℃の飽和温度を実現してもよい。
【０１７４】
（実施の形態２）
図７は本発明の実施の形態２におけるマイクロ波発熱体からなる発熱層３が形成されたグリル皿１の詳細な構造を示す一部断面図である。
【０１７５】
実施の形態１と異なる点は、フッ素コーティング層６の代わりに赤外線放射率が０．９以上の被覆層２６を設けた点、および発熱層３を基材４に直接形成した点であり、その他の材料は実施の形態１と同じものが適用される。
【０１７６】
図７において、支持体２５は、基材４と、食品が載置される側（表面２Ａ）の基材４に赤外線放射率が０．９以上の被覆層２６を形成した構成を有する。マイクロ波発熱体からなる発熱層３は、食品が載置される側の表面２Ａとは異なる表面２Ｂの基材４の表面に形成されている。基材４としては、アルミニウムや亜鉛がメッキされた表面処理鋼板、鉄板が適用される。
【０１７７】
実施の形態１で用いたグリル皿１において、フッ素コーティング層６の表面の赤外線放射率は、２〜２０μｍの波長範囲で食品の載置面の温度を２００〜２５０℃としたとき、約０．８である。
【０１７８】
グリル皿１は、図１に示すように、食品から出る油脂などを食品と分離するために、食品の載置面に溝部２Ｃを設けている。しかし、この溝部２Ｃは食品と接触しないため、マイクロ波発熱体の発熱層３の熱が食品に伝達されにくく、焼きむらの発生による食品の仕上がり状態が悪くなる。
【０１７９】
本実施の形態２によると、グリル皿１の食品の載置面（表面２Ａ）に、フッ素コーティング層６の代わりに赤外線放射率が０．９以上の被覆層２６を設けることにより、マイクロ波発熱体の発熱層３によって加熱された食品の載置面（表面２Ａ）の放射率を大きくすることができる。これによって、載置面（表面２Ａ）と接触していない食品の部位（グリル皿１の溝部３Ｃ）を輻射熱によって加熱することができるので、食品の調理性能を向上させることができる。
【０１８０】
本実施の形態２の赤外線放射率が０．９以上の被覆層２６は、シリカを主成分とするセラミック材料、あるいはガラス材料（ほうろう）がよい。
【０１８１】
シリカはマイクロ波を透過する特性を有するため、被覆層２６のグリル皿１の食品の載置面側（表面２Ａ側）に回り込んだマイクロ波エネルギーの吸収がない。そのため、食品へのマイクロ波エネルギーの吸収量の減少が防止され、調理性能を向上させることができる。
【０１８２】
また、被覆層２６としてシリカを主成分とするセラミック質、あるいはガラス質とすることにより、グリル皿１の構成材料の許容される耐熱温度を向上させることができる。これによって、グリル皿１の食品の載置面（表面２Ａ）の温度をより高くすることができるので、グリル皿調理の性能をさらに向上させることができる。
【０１８３】
また、被覆層２６は表面の硬度を大きくすることができる。したがって、食品を取り出す際に金属ヘラを用いたり、グリル皿１を洗浄する際に硬いナイロン束子を用いたりしても、被覆層２６の傷や剥離が発生することがなく、優れた耐久性を実現することができる。
【０１８４】
さらに、被覆層２６に防汚性を付与することも有用である。これによって、調理時に食品そのもの、食品から出る油脂、調理に使用する調味料などのこびり付きを低減することができる。したがって、グリル皿１の洗浄などの手入れをさらに容易に行うことができ、グリル皿１の耐汚染性を向上させることができる。
【０１８５】
防汚性を発現させるためには２つの方法がある。１つは食品の載置面（表面２Ａ）に撥水性を発現させ、汚染物の付着量を少なくするとともに、汚染物の付着エネルギーを小さくすることにより、洗浄の際に汚染物を落とし易くする方法である。被覆層２６への撥水の防汚性の発現は、被覆層２６のベース材料に食品衛生上問題のないシリコーン油などの有機物成分を添加することによって実現することができる。
【０１８６】
また、撥水以外の防汚性の発現は、被覆層２６の表面に微少の凹凸を形成することによっても実現することができる。この微少の凹凸の形成は、被覆層２６の焼成条件、有機物の選定など形成条件を制御することによって実現可能である。
【０１８７】
もう１つは、撥水性とは逆に、食品の載置面（表面２Ａ）に親水性を発現させ、付着した汚染物と食品の載置面（表面２Ａ）の間に洗浄で使用する水が浸透し易くし、汚染物を落とし易くする方法である。被覆層２６への親水の防汚性の発現は、被覆層２６のベース材料に表面エネルギーを小さくする材料を添加することによって実現することができる。
【０１８８】
なお、実施の形態２において、マイクロ波発熱体からなる発熱層３は、基材４の表面２Ｂに直接設けている。しかし、これに限定されるものでなく、基材４の耐食性を向上させるために、実施の形態１で述べた被覆層５や、他の耐熱性を有する被覆層を設け、その上に発熱層３を形成してもよい。
【０１８９】
なお、実施の形態１、２において、マイクロ波発熱体からなる発熱層３は、有機化合物８として、ゴム材料、特にシリコーンゴムを用いている。しかし、これ以外にほうろうで用いられるフリット、アルミナゾル、シリカゾルなどの無機質バインダーなど被覆層２６として使用する材料を用いることができる。
【０１９０】
発熱層３に上記材料を用いることにより、グリル皿の耐熱許容温度を実施の形態１で述べたグリル皿１よりも高くすることができ、耐久性、信頼性をさらに向上させることができる。
【０１９１】
また、発熱層３の有機化合物８の代わりに、ほうろうで用いられるフリット、アルミナゾル、シリカゾルなどの無機質バインダーなど被覆層２６として使用する材料を用いることにより、グリル皿の構成材料を不燃性とすることができるので、耐久性に加え、安全性を向上させることができる。
【０１９２】
また、マイクロ波発熱体からなる発熱層３のさらなる耐久性を向上させるため、マイクロ波に対して透過性が高い材料の保護層を発熱層３の上に設けてもよい。保護層の材料としては、前述のほうろうで用いられるフリット、アルミナゾル、シリカゾルなどの無機質バインダーや、被覆層２６として使用する材料が挙げられる。
【０１９３】
以上説明したように本発明の調理器具は、食品が載置される載置面を有する基材と、基材の表面に形成され、マイクロ波エネルギーを吸収して発熱するフェライトを含むマイクロ波発熱体からなる発熱層とを有する調理器具であって、フェライトがＦｅ２Ｏ３とＭｎＯとＺｎＯを含み、ＺｎＯに対するＦｅ２Ｏ３の重量比を１１〜２４の範囲とした構成を備える。
【０１９４】
このような構成により、フェライトのキュリー温度を高くすることができるのでグリル皿の載置面の温度を高温にすることが可能となる。したがって、グリル皿調理の調理時間を短縮することができ、グリル皿調理の性能を向上させることができる。
【０１９５】
また、フェライトがキュリー温度近傍になるとマイクロ波エネルギーの吸収量が少なくなるように自己制御するため、調理器具であるグリル皿の温度を構成する材料の許容される耐熱温度以下で飽和させることが可能となる。したがって、過昇温によるグリル皿の構成材料の破損や発火や他の部材への延焼を防止することができ、安全性、耐久性、信頼性を向上させることができる。
【０１９６】
さらに、グリル皿の過昇温を防止する安全装置を必要としないため、複雑な電子制御・制御デバイスが不要となり、低コスト化を図ることができる。
【０１９７】
また、本発明の調理器具は、食品が載置される載置面を有する基材と、基材の表面に形成され、マイクロ波エネルギーを吸収して発熱するフェライトを含むマイクロ波発熱体からなる発熱層とを有する調理器具であって、食品が載置面に載置されない状態で飽和する載置面の温度を２４０〜３００℃としたものである。
【０１９８】
このような構成によれば、食品載置面の飽和温度が高温になるように設計しているので、所定の調理温度に短時間で昇温させることができ、調理時間の短縮化を図ることができる。
【０１９９】
また、食品を乾燥させないで適度な焦げ目を付けることができ、高温でのグリル皿調理の性能を向上させることができる。
【０２００】
また、食品が載置されていない状態で食品の載置面が飽和する最高温度を３００℃とすることにより、調理器具であるグリル皿の温度を構成材料の耐熱許容温度以下とすることができるので、グリル皿の構成材料の劣化や破損を防止することができ、安全性、耐久性、信頼性を向上させることができる。
【０２０１】
また、本発明は、発熱層がフェライトの粒子と有機化合物とを含むものである。このような構成によれば、フェライトを含むマイクロ波発熱体からなる発熱層をグリル皿に容易に形成することができる。
【０２０２】
また、有機化合物によって調理器具であるグリル皿の基材と発熱層の強固な接着性を実現することができるので、耐久性を向上させることができる。
【０２０３】
また、比較的低温で発熱層を形成することができるのでグリル皿の構成材料の劣化を防止することができる。
【０２０４】
また、本発明は、発熱層に含まれる前記有機化合物としてシリコーンゴムを含むものである。
【０２０５】
このような構成によれば、発熱層の耐熱性を向上させることができるとともに、より優れたグリル皿と発熱層の接着を実現することができる。
【０２０６】
また、発熱層の厚さを厚くすることができるのでマイクロ波の吸収に必要なフェライトの量を多くすることができ、昇温速度の速いマイクロ波発熱体を実現することができる。
【０２０７】
また、本発明は、２００℃までの複素比透磁率の虚数部が、常温での複素比透磁率の虚数部の少なくとも５０％を有するものである。
【０２０８】
このような構成によれば、発熱層の温度が上昇する過程においても発熱層自体のマイクロ波吸収の低下を抑制することができる。そのため、発熱層の昇温速度の低下が抑制され、調理器具であるグリル皿の載置面を短時間で高温に昇温させることができる。
【０２０９】
また、本発明は、発熱層の面積が０．１ｍ２または０．１ｍ２より小さいものである。
【０２１０】
このような構成によれば、通常使用される８００Ｗ前後のマイクロ波出力で調理器具であるグリル皿を加熱しても、グリル皿の熱容量の増加や加熱されたグリル皿からの放熱量を抑制することができる。したがって、所定の温度に短時間で昇温させることができ、調理時間の短縮化と省エネルギー化を図ることができる。
【０２１１】
また、昇温速度を低下させることなく、発熱と放熱によってバランスして飽和する温度を、フェライトのキュリー温度近傍でかつキュリー温度よりも低くなるように容易に設定することができるので、調理性能に優れたグリル皿を実現することができる。
【０２１２】
また、本発明は、基材の熱伝導率を５０〜１５０Ｗ／ｍＫの範囲であるものである。
【０２１３】
このような構成によれば、熱伝導が高すぎることによって起こるグリル皿の食品の載置面以外への熱伝達、放熱面積の拡大による放熱量の増加、熱伝導が低すぎることによって起こる食品載置面の温度分布の不均一性を抑制することができるので、食品の加熱効率に優れたグリル皿を実現することができる。
【０２１４】
また、本発明は、食品が載置される載置面に、赤外線放射率が基材よりも高い材料からなる被覆層を形成するものである。
【０２１５】
このような構成によれば、マイクロ波発熱体からなる発熱層の発熱によって加熱された載置面の熱の放射量を多くすることができる。したがって、載置面と接触していない食品の部位を輻射によって加熱することができ、食品の調理性能を向上させることができる。
【０２１６】
また、本発明は、被覆層に防汚性を付与するものである。このような構成によれば、食品、食品から出る油脂、調味料などの汚染物のこびり付きを抑制することができるとともに、グリル皿の洗浄などの手入れを容易に行うことができる。したがって、調理器具として常に清潔な状態を維持することができる。
【０２１７】
また、本発明は、被覆層がシリカを含むものである。このような構成によれば、被覆層の耐熱性を向上させることができるとともに、グリル皿の載置面の温度をより高くすることができる。したがって、グリル皿調理の性能と耐久性をさらに向上させることができる。
【０２１８】
また、被覆層の硬度を高くすることができるので、食品を取り出す際に金属ヘラやグリル皿を洗浄する際に硬いナイロン束子を用いても、被覆層の傷や剥離の発生を防止することができ、優れた耐久性を実現することができる。
【０２１９】
また、本発明は、加熱室と、加熱室内にマイクロ波を供給するマイクロ波発生部と、加熱室内に配置される調理器具とを備えた加熱装置である。
【０２２０】
このような構成によれば、加熱装置におけるグリル皿調理の性能を向上させることができる。
【産業上の利用可能性】
【０２２１】
本発明の調理器具は、グリル皿調理の性能を向上させることが可能となるので、電子レンジなどのマイクロ波加熱装置に適用可能であるとともに、マイクロ波発熱体を主成分とする発熱層は、乾燥機など調理機器以外のマイクロ波加熱機器として適用できる。
【符号の説明】
【０２２２】
１，２４，１０１    グリル皿
２，２５    支持体
２Ａ，２Ｂ    表面
２Ｃ    溝部
２Ｄ    端部
２Ｅ    中央部
３，１０２    発熱層
３Ｃ    溝部
４    基材
５，２６    被覆層
６    フッ素コーティング層
７    フェライト粉末
８    有機化合物
９    加熱室
１０    右側壁面
１１    左側壁面
１２    奥壁面
１３    上壁面
１４    底壁面
１５    マグネトロン
１６    導波管
１７    マイクロ波放射部
１８    封口部
１９    加熱ヒータ
２０    レール部
２１    サーミスタ
２２    赤外線センサ
２３    制御部
４０    加熱装置
１０３    載置面
【図１】
2011114646.tif 000003
【図２】
2011114646.tif 000004
【図３】
2011114646.tif 000005
【図４】
2011114646.tif 000006
【図５】
2011114646.tif 000007
【図６】
2011114646.tif 000008
【図７】
2011114646.tif 000009
【図８】
2011114646.tif 000010
【図９】
2011114646.tif 000011
【手続補正書】
【提出日】平成23年12月9日(2011.12.9)
【手続補正１】
【補正対象書類名】明細書
【補正対象項目名】全文
【補正方法】変更
【補正の内容】
【発明の詳細な説明】
【技術分野】
【０００１】
本発明は、照射されたマイクロ波エネルギーを吸収することによって発熱する発熱層の熱を利用して食品を調理する、グリル皿などの調理器具およびそれを用いた加熱装置に関する。
【背景技術】
【０００２】
近年、電子レンジなどのマイクロ波加熱装置においては、食品に直接マイクロ波を照射することで食品を加熱するマイクロ波加熱機能に加え、マイクロ波加熱装置内に設置する調理器具、いわゆる、グリル皿を用いた調理機能が存在する。以下、これをグリル皿調理機能という。
【０００３】
このグリル皿調理機能とは、マイクロ波エネルギーを吸収して発熱するマイクロ波発熱体からなる発熱層が形成されたグリル皿を加熱室内に設置し、そのグリル皿の上に食品を載置して、マイクロ波エネルギーの照射により発熱層から発生する熱を利用し、その食品を調理するというものである。
【０００４】
従来、マイクロ波エネルギーを吸収して発熱するマイクロ波発熱体からなる発熱層を設けたグリル皿は、図８、図９に示されるような構成のものがある（例えば、特許文献１参照）。上記従来の技術について、図面を参照して説明する。
【０００５】
図８は、特許文献１に記載された従来のマイクロ波発熱体からなる発熱層が設けられたグリル皿の斜視図である。図９は、同マイクロ波発熱体からなる発熱層が設けられたグリル皿の断面図である。図８、図９に示すように、グリル皿１０１の底面にマイクロ波発熱体からなる発熱層１０２が設けられている。
【０００６】
図９に示すように、マイクロ波発熱体からなる発熱層１０２は、グリル皿１０１の食品が載置される載置面１０３の裏側の面に設けられている。また、載置面１０３には、食品の焦げ付きの抑制、調理後のグリル皿の洗浄性を向上させるためにフッ素材料のコーティング層が形成されている。
【０００７】
従来のマイクロ波発熱体からなる発熱層１０２は、マイクロ波エネルギーを吸収して発熱するマイクロ波吸収材料の粉末とシリコーンのゴム材料の複合物で構成される。マイクロ波吸収材料の粉末はゴム材料と混練され、ゴム中にマイクロ波吸収材料の粒子が均一に分散された状態とした混合物を、ホットプレスなどの方法でグリル皿の基材となる金属面、もしくは塗装面に接着され、発熱層１０２が形成される。
【０００８】
食品が載置されたグリル皿１０１を、マイクロ波を発生させるマグネトロンを搭載したマイクロ波加熱装置の所定の位置に配置し、グリル調理を開始する。これにより、マグネトロンから発振されたマイクロ波エネルギーをグリル皿１０１に設けられたマイクロ波発熱体からなる発熱層１０２が吸収することによってマイクロ波エネルギーが熱に変換される。これにより、グリル皿１０１の載置面１０３が加熱され、載置面１０３に載置された食品が調理される。
【０００９】
一般的に、グリル調理において、おいしさと、食するのに適した焦げ目とを両立させようとすると、グリル皿１０１の載置面１０３を短時間で高温に昇温させる必要がある。しかし、優れた昇温速度と到達温度の高温化を両立するマイクロ波吸収材料が見出せていない。従来は、マイクロ波発熱体からなる発熱層１０２のマイクロ波吸収材料は、マイクロ波エネルギーを吸収して発熱するものという観点で選定されたＭｎ−Ｚｎ系フェライトが用いられている。
【００１０】
また、特許文献２によると、ターンテーブルの回転体に配置される金属プレートの裏面にマイクロ波発熱体からなる発熱層を設けた調理器具が知られている。このマイクロ波発熱体からなる発熱層は、調理中の金属プレートの最高温度よりも低いキュリー温度が選択されたフェライト材料が用いられている。
【００１１】
フェライト材料はキュリー温度に達するとマイクロ波の吸収が停止する。マイクロ波発熱体からなる発熱層として調理中の最高温度よりも低いキュリー温度を有するフェライト材料を用いることによって、フェライト自体がマイクロ波の吸収・停止を制御し、金属プレートの温度を均一に維持するようにしている。
【００１２】
しかしながら、従来のグリル皿のマイクロ波発熱体からなる発熱層に用いられているフェライトは、キュリー温度が２２０℃程度、あるいは高温調理に適した温度よりも低いキュリー温度である。
【００１３】
これらのフェライトを用いた発熱層はマイクロ波エネルギーを吸収してキュリー温度近傍の温度になるとマイクロ波エネルギーの吸収が低下するため２２０℃以下の温度までしか昇温させることができない。
【００１４】
その結果、ハンバーグや魚などの調理においては、適度な焦げ目を得ようとすると、調理時間が長くなる。さらに、これとともに、食品にもマイクロ波の一部が吸収され、食品内部の油や水分が加熱されて蒸気となって揮発するため、食品が乾燥してジューシーさやおいしさが失われるという課題を有していた。
【００１５】
一方、前述のフェライト材料に金属窒化物などの誘電体の材料を加えることにより、グリル皿の載置面の到達温度を３００℃レベルに高温化することができる。しかし、加熱時間とともに到達温度が上昇することにより、グリル皿１０１の載置面に形成しているフッ素コーティング層や、マイクロ波発熱体からなる発熱層１０２に用いているシリコーンゴムの温度が許容される耐熱温度を超えるため、剥離や割れなどの発生により、グリル皿が破損するという課題を有していた。
【００１６】
そのため、温度センサを搭載し、グリル皿の載置面の温度を検知することによってマイクロ波出力を制御するか、あるいはマイクロ波加熱時間の経過によってマイクロ波出力を制御し、グリル皿の載置面の温度がグリル皿を構成している材料の許容される耐熱温度以下となるように設計する必要があった。
【００１７】
しかし、センサの誤動作や故障、調理メニューの選択ミスや食品が載置されていない状態での調理（空焚き）によって３００℃以上の高温に昇温することが考えられ、安全性と信頼性の確保が困難であるという課題を有していた。
【先行技術文献】
【特許文献】
【００１８】
【特許文献１】特開２００６−５２９３２号公報
【特許文献２】特開平４−２６３７０５号公報
【発明の概要】
【００１９】
本発明は、グリル皿の載置面を短時間で所定の温度に昇温させ、かつグリル皿の食品の載置面の温度を、グリル皿を構成する材料の許容される耐熱温度以下で飽和させる。これにより、食品の調理時間の短縮化とグリル皿の過昇温防止を実現し、マイクロ波加熱装置における高温を必要とするグリル皿調理の性能向上と耐久性、安全性、信頼性を図るものである。
【００２０】
本発明の調理器具は、食品が載置される載置面を有する支持体と、支持体の表面に形成され、マイクロ波エネルギーを吸収して発熱するフェライトを含むマイクロ波発熱体からなる発熱層とを有する調理器具であって、フェライトがＦｅ2Ｏ3とＭｎＯとＺｎＯを含み、ＺｎＯに対するＦｅ2Ｏ3の重量比を１１〜２４の範囲とした構成を備える。
【００２１】
このような構成により、本発明の調理器具は、短時間で載置面の温度を高温に昇温させることができるとともに、グリル皿の温度を、構成する材料の許容される耐熱温度以下とすることができる。したがって、食品の調理時間の短縮が可能となり、高温を必要とするグリル皿調理の性能を向上させることができる。さらに、グリル皿の構成材料の破損、劣化を防止することができ、耐久性、信頼性を向上させることができる。
【００２２】
また、本発明の調理器具は、食品が載置される載置面を有する基材と、基材の表面に形成され、マイクロ波エネルギーを吸収して発熱するフェライトを含むマイクロ波発熱体からなる発熱層とを有する調理器具であって、食品が載置面に載置されない状態で飽和する載置面の温度を２４０〜３００℃とした構成を備える。
【００２３】
このような構成により、食品載置面の飽和温度が高温になるように設計しているので、所定の調理温度に短時間で昇温させることができ、調理時間の短縮化を図ることができる。また、食品を乾燥させないで適度な焦げ目を付けることができ、高温でのグリル皿調理の性能を向上させることができる。
【００２４】
また、食品が載置されていない状態で食品の載置面が飽和する最高温度を３００℃とすることにより、調理器具であるグリル皿の温度を構成材料の耐熱許容温度以下とすることができるので、グリル皿の構成材料の劣化や破損を防止することができ、安全性、耐久性、信頼性を向上させることができる。
【００２５】
また、本発明の加熱装置は、加熱室と、加熱室内にマイクロ波を供給するマイクロ波発生部と、加熱室内に配置される上記調理器具とを備えた構成を備える。
【００２６】
このような構成により、加熱装置におけるグリル皿調理の性能を向上させることができる。
【図面の簡単な説明】
【００２７】
【図１】本発明の実施の形態１における調理器具であるグリル皿の断面図
【図２】同実施の形態１における調理器具であるグリル皿の詳細な構造を示す一部断面図
【図３】同実施の形態１におけるマイクロ波発熱体からなる発熱層の構造を示す模式図
【図４】同実施の形態１における調理器具であるグリル皿が搭載される加熱装置の断面図
【図５】同実施の形態１における調理器具の他の形状のグリル皿を示す斜視図
【図６】同実施の形態１におけるマイクロ波発熱体からなる発熱層の効果を示す昇温特性のグラフ
【図７】本発明の実施の形態２における調理器具であるグリル皿の詳細な構造を示す一部断面図
【図８】従来の調理器具であるグリル皿の斜視図
【図９】従来の調理器具であるグリル皿の断面図
【発明を実施するための形態】
【００２８】
以下、本発明の実施の形態について、図面を参照しながら説明する。なお、この実施の形態によって本発明が限定されるものではない。
【００２９】
（実施の形態１）
図１は、本発明の実施の形態１におけるマイクロ波発熱体が形成された調理器具（以下、グリル皿と記す）の断面図である。なお、本実施の形態のグリル皿は、図８で述べた従来のものと同様の形状である。
【００３０】
図１において、グリル皿１は、皿形状の支持体２と、支持体２のいずれか一方の表面に設けられた、マイクロ波エネルギーを吸収して発熱するマイクロ波発熱体からなる発熱層３とから構成される。マイクロ波発熱体からなる発熱層３は、図１に示すように、支持体２の食品が載置される側の表面２Ａとは異なる表面２Ｂ（グリル皿１の裏面に相当）に形成されることが望ましい。なお、グリル皿１は、図１に示すように、食品から出る油脂などを食品と分離するために、食品の載置面に溝部２Ｃを設けている。
【００３１】
図２は、本実施の形態１におけるマイクロ波発熱体からなる発熱層３が形成されたグリル皿１の詳細な構造を示す一部断面図である。
【００３２】
図２において、グリル皿１の支持体２は、金属基材などの基材４と、基材４の両面に形成されたポリエーテルスルホン樹脂材料を主成分とする被覆層５と、食品が載置される側の表面２Ａの被覆層５に形成された、フッ素樹脂を主成分とするフッ素コーティング層６とから構成される。なお、金属基材以外の基材４として、セラミックや結晶化ガラスなどの耐熱ガラスも用いることができる。金属基材以外の基材４は耐食性が高いので、発熱層３側の基材表面のポリエーテルスルホン樹脂材料を主成分とする被覆層５は必ずしも必要としない。そのため、グリル皿１の支持体２の構成を簡略化できる。
【００３３】
マイクロ波発熱体からなる発熱層３は、食品が載置される側の表面２Ａとは異なる表面２Ｂの被覆層５の表面に形成されている。基材４としては、鉄の鋼板やアルミニウム、亜鉛がメッキされた表面処理鋼板が適用される。
【００３４】
図３は、マイクロ波発熱体からなる発熱層３の構造を示す模式図である。図３において、マイクロ波発熱体からなる発熱層３は、マイクロ波を吸収して発熱するフェライト粉末７と、有機化合物８とを含む組成である。さらに、必要に応じて分散剤やゴムの老化防止剤、酸化防止剤などが添加される。フェライト粉末７は、有機化合物８の中に均一に分散した状態となっている。
【００３５】
次に、本発明のマイクロ波発熱体からなる発熱層３を形成したグリル皿１の製造方法の一例について述べる。
【００３６】
溶融アルミメッキ鋼板などの基材４の両面に、ポリエーテルスルホン樹脂材料を主成分とする塗料を塗布して被覆層５を形成し、その後、一方の被覆層５の表面に、主成分がフッ素樹脂からなる塗料を塗布し、フッ素コーティング層６を形成する。次に、図１に示すように、フッ素コーティング層６が食品の載置面（表面２Ａ）となるようにグリル皿１の形状にプレス加工が施される。
【００３７】
一方、発熱層３に用いられるフェライト粉末７には、グリル皿１の食品の載置面を短時間で高温に昇温させ、かつグリル皿１の許容される耐熱温度以下で飽和する昇温特性が必要である。これを実現するフェライト粉末７は、Ｆｅ2Ｏ3とＭｎＯとＺｎＯを含み、ＺｎＯに対するＦｅ2Ｏ3の重量比を１１〜２４の範囲としたものがよい。この重量比の範囲となるように、出発原料であるＦｅ、Ｍｎ、Ｚｎを含む炭酸塩や硝酸鉛などを所定の比率で混合し、高温で焼成することによって反応させ、フェライトの結晶構造を有する複合酸化物が造られる。このフェライトの複合酸化物を粉砕することによって、所定の重量比のフェライト粉末７が得られる。
【００３８】
次に、所定の配合量のフェライト粉末７と、有機化合物８として選択したシリコーンゴムとをオープンロールやニーダーなどの混練加工装置を用い、フェライト粉末７がシリコーンゴムの中に均一に分散するまで混練し、その後、架橋剤を添加し、再度混練する。
【００３９】
次に、これらの混練物の固まり、もしくはオープンロールでシート状に分出ししたものを必要量採取し、これをグリル皿１の形状にプレス加工された食品の載置面とは異なる表面２Ｂの被覆層５の上に配置して、ホットプレスで加圧接着および一次加硫を行う。その後、必要に応じて二次加硫などの熱処理を行うことによって、マイクロ波発熱体からなる発熱層３が形成され、本実施の形態の調理器具であるグリル皿１が得られる。
【００４０】
なお、混練の際にマイクロ波発熱体からなる発熱層３のさらなる耐熱性を付与するための耐熱性剤、老化防止剤や、柔軟性を付与するための油脂剤などを必要に応じて添加してもよい。
【００４１】
また、マイクロ波発熱体からなる発熱層３と被覆層５との接着性を向上させるために、マイクロ波発熱体からなる発熱層３の接着面あるいは被覆層５の面に、接着機能を有するプライマーを塗布し、そのプライマーを介してマイクロ波発熱体からなる発熱層３と被覆層５を接着してもよい。また、予め、フェライト粉末７と有機化合物８の混練時に接着剤を添加してもよい。
【００４２】
また、上述の製造方法では、マイクロ波発熱体からなる発熱層３を被覆層５の上に形成したが、発熱層３が形成される側の表面２Ｂの被覆層５を設けず、直接、基材４の面（表面２Ｂ）と接着してもよい。
【００４３】
図４は、本発明の調理器具であるグリル皿１が搭載される加熱装置の断面図である。
【００４４】
図４において、加熱装置４０は加熱室９を有している。加熱室９は、金属材料から構成された金属境界部である右側壁面１０、左側壁面１１、奥壁面１２、上壁面１３、底壁面１４および食品を加熱室９内に出し入れする開閉壁面である開閉扉（図示せず）により略直方体形状（直方体を含む）に構成される。これにより、給電されたマイクロ波エネルギーをその内部に実質的に閉じ込める。開閉扉は奥壁面１２と対向した位置（図４の手前側）に設置される。
【００４５】
本実施の形態の加熱装置４０を構成するマイクロ波発生部であるマグネトロン１５は、加熱室９に供給するマイクロ波を発生するものである。加熱装置４０には、マグネトロン１５から発生したマイクロ波エネルギーを加熱室９内に導くための導波管１６と、導波管１６から加熱室９内にマイクロ波エネルギーを照射するマイクロ波放射部１７とが設けられている。底壁面１４にはマイクロ波を透過するガラス系やセラミック系の材料からなる封口部１８が設けられている。
【００４６】
また、加熱室９の上部には加熱ヒータ１９が設けられており、加熱室９の奥壁面１２の奥にはコンベクションヒータユニット（図示せず）が設けられている。これにより、加熱装置４０は、食品のマイクロ波調理、グリル調理、オーブン調理の機能を有する。
【００４７】
本実施の形態の調理器具であるグリル皿１は、加熱室９の右側壁面１０および左側壁面１１に設けられた係止部であるレール部２０に沿って加熱室９内に挿入され、配置される。本実施の形態では、レール部２０は、右側壁面１０および左側壁面１１のそれぞれに３箇所設けられている。これにより、グリル皿１の設置高さを３段階に調整できるようになっている。
【００４８】
また、加熱室９には加熱室９内の温度を検出するサーミスタ２１、食品やグリル皿１などの温度を検出する赤外線センサ２２が設けられている。サーミスタ２１、赤外線センサ２２、マグネトロン１５、加熱ヒータ１９は、これらの動作を制御する制御部２３に電気的に接続されている。
【００４９】
次に、以上の構成からなる加熱装置４０を用い、本実施の形態のグリル皿１の動作と作用について説明する。
【００５０】
加熱室９内に、食品（図示せず）を載置したグリル皿１をレール部２０に配置し、開閉扉を閉めた状態で所定の指示操作を行う。これにより、制御部２３によりマグネトロン１５が動作してマイクロ波エネルギーを発生する。発生したマイクロ波エネルギーは、導波管１６を経て、マイクロ波放射部１７からセラミックなどで形成された封口部１８を透過して加熱室９内に照射される。
【００５１】
加熱室９内に照射されたマイクロ波エネルギーは、グリル皿１を構成するマイクロ波発熱体からなる発熱層３で吸収され、熱に変換される。その熱がグリル皿１の食品を載置している載置面（表面２Ａ）に伝達され、食品が加熱される。
【００５２】
フェライトのマイクロ波による発熱メカニズムは、次のように考察できる。
【００５３】
電子レンジなどのマイクロ波加熱装置に使用されるマイクロ波の周波数は２．４５ＧＨｚである。このような周波数が高い領域ではフェライトの磁気特性である磁束密度（磁化）が磁場に追従できず、磁気損失が発生する。この磁気損失は、複素比透磁率の虚数部で表され、この値が大きいほどマイクロ波エネルギーの吸収による発熱性能が高くなる。
【００５４】
一方、フェライトの温度が上昇すると、磁束密度が小さくなるとともに複素比透磁率の虚数部が小さくなり、マイクロ波エネルギーの吸収量は減少する。フェライトの温度がキュリー温度に達すると磁束密度が０となり、複素比透磁率の虚数部が消失して発熱しなくなり、フェライトが昇温しなくなる。
【００５５】
以上のように、本実施の形態のグリル皿１に適用されるマイクロ波発熱体からなる発熱層３に適用されるフェライト材料は、昇温が速く、高い温度で飽和するものがよいことから、フェライトの磁束密度と複素比透磁率の虚数部が大きく、キュリー温度が高いものがよい。
【００５６】
このような特性を有するフェライトを適用することによって、マイクロ波エネルギーによる発熱性能に優れた発熱層３を得ることができる。
【００５７】
フェライトの発熱メカニズムは前述の通りであるが、その他に誘電損失、導電損失による発熱がある。
【００５８】
グリル皿１の食品が載置される載置面を所定の温度に飽和させるためには、磁性損失以外の発熱作用がないフェライト材料か、もしくは所定の飽和温度を変化させない程度の発熱作用を有するフェライト材料であることが好ましい。
【００５９】
また、グリル皿１を構成する被覆層５、フッ素コーティング層６、マイクロ波発熱体からなる発熱層３に用いる有機化合物８は長期の耐久性を確保するため、食品の載置面が飽和する温度を、グリル皿１を構成する材料が許容される耐熱温度（３００℃）以下とする必要がある。
【００６０】
一方、グリル皿調理においては、食品の焦げ目、調理時間の短縮の点から判断すると、グリル皿１の飽和温度は高い方がよい。しかし、食品を載置した場合は食品の熱容量が加算されるため、食品が載置面と接触した部位の温度は、食品がない状態でのグリル皿の食品の載置面の温度よりも低くなる。
【００６１】
通常、ハンバーグや魚などの高温を必要とする食品の調理温度は、２００℃前後であり、この調理温度を確保するためのグリル皿１の食品の載置面の温度は、食品が載置されていない状態で２４０℃以上必要であること、グリル皿１の構成材料の耐熱温度が３００℃であることから、調理性能と耐久性・信頼性を両立させるためには、グリル皿１の飽和温度を２４０〜３００℃とすることが好ましい。
【００６２】
これを実現するためには、常温からの昇温速度を速くすることが可能となる高い飽和磁束密度と複素透磁率の虚数部を有し、かつグリル皿１の食品の載置面の飽和温度が２４０〜３００℃になるようなキュリー温度を有するフェライト材料が必要となる。
【００６３】
なお、以下の実施の形態で用いる上記の飽和温度とは、グリル皿１の食品の載置面に食品がない状態（空焚き）で飽和する温度をいう。
【００６４】
しかしながら、マイクロ波発熱体からなる発熱層３としての用途で市販されているフェライト材料はなく、フェライトコアなど電源線、電源トランスなどのノイズ対策として使用されるのがほとんどである。また、市販されているフェライト材料は、ｋＨｚ〜ＭＨｚ帯の周波数での複素比透磁率は開示されているが、オーブンレンジなどで使用する２．４５ＧＨｚなどのＧＨｚ帯の周波数の特性は開示されていない。
【００６５】
したがって、マイクロ波発熱体として、特にグリル皿１に用いられる発熱層３の要求仕様（すなわち、高い飽和磁束密度と複素比透磁率の虚数部とを有し、グリル皿１の食品の載置面の飽和温度が２４０〜３００℃）を満たす有用なフェライト材料および組成は不明であった。
【００６６】
そこでフェライト材料を探索し、マイクロ波発熱体としての性能を検討した結果、各種フェライトコア材料の中から電源のトランスに用いられているフェライトコア材料が有用であることを見出した。このフェライトコアは、Ｆｅ2Ｏ3、ＭｎＯ、ＺｎＯを含むＭｎ−Ｚｎ系フェライトで０℃における飽和磁束密度が約５５０ｍＴ、キュリー温度が約２９０℃である。このフェライトコアを粉砕することによってフェライト粉末７を作製し、有機化合物８（シリコーンゴム）と混合してグリル皿１の裏面にマイクロ波発熱体からなる発熱層３を形成した。
【００６７】
図４に示す加熱装置４０を用い、８００Ｗマイクロ波電力を供給した。その結果、常温から２００℃までの昇温速度が速く、最高温度が約２８０℃で飽和することを確認した。
【００６８】
そこで上記市販のフェライト材料をベースとして、グリル皿１の上記要求仕様を満足するフェライト材料を検討した結果、フェライト粉末７を焼結体としたときの０℃での飽和磁束密度が４００ｍＴ以上、フェライト粉末７と有機化合物８とを含む発熱層３としたときの常温での複素比透磁率の虚数部が、マイクロ波領域での周波数で１．３以上、フェライト粉末７のキュリー温度が２５０〜３３０℃であることが有用であることを見出した。
【００６９】
さらに、上記磁気特性を発現させるためのＭｎ−Ｚｎ系フェライトの組成を検討するため、ＺｎＯに対するＦｅ2Ｏ3の重量比を変えたフェライト粉末を作製し、これらを有機化合物であるシリコーンゴムと混練し、発熱層を形成したグリル皿を用い、グリル皿の昇温特性、複素比透磁率、キュリー温度を評価した。その結果、フェライト粉末は、ＺｎＯに対するＦｅ2Ｏ3の重量比を１１〜２４の範囲とすることがグリル皿１の昇温特性に優れていることを見出した。
【００７０】
すなわち、フェライト粉末のＺｎＯに対するＦｅ2Ｏ3の重量比が１１未満の場合、発熱層の複素比透磁率の虚数部が１．３未満、キュリー温度が２５０℃未満となる。そのため、グリル皿の食品の載置面の昇温が遅くなるとともに、食品の載置面の飽和温度が２４０℃未満となり、調理性能が悪くなる。
【００７１】
一方、フェライト粉末のＺｎＯに対するＦｅ2Ｏ3の重量比が２４を超える場合、食品の載置面の昇温は速くなるが、キュリー温度が３３０℃を超える。その結果、食品の載置面の飽和温度が３００℃の許容される耐熱温度以上に昇温するため、グリル皿の構成材料が劣化、もしくは破損し、調理器具として長期の使用ができなくなる。
【００７２】
以上のように、ＺｎＯに対するＦｅ2Ｏ3の重量比が１１〜２４の範囲は、フェライト粉末７を含む発熱層３の複素比透磁率の虚数部が１．３以上、フェライト粉末７のキュリー温度が２５０〜３３０℃の特性が得られた。また、食品の載置面（表面２Ａ）の温度は２４０〜３００℃で飽和することが確認された。
【００７３】
したがって、フェライト粉末７のＺｎＯに対するＦｅ2Ｏ3の重量比を１１〜２４の範囲とすることにより、調理性能と、耐久性、信頼性を実現することができる。
【００７４】
フェライト粉末７として用いるＭｎ−Ｚｎ系フェライトがＦｅ2Ｏ3とＭｎＯとＺｎＯを含み、ＺｎＯに対するＦｅ2Ｏ3の重量比が１１〜２４の範囲の組成とすることにより、フェライトのキュリー温度を高くすることができる。したがって、グリル皿１の載置面の温度を高温にすることが可能となり、グリル皿調理の調理時間を短縮することができ、調理性能を向上させることができる。
【００７５】
また、フェライト粉末７として用いるＭｎ−Ｚｎ系フェライトがＦｅ2Ｏ3とＭｎＯとＺｎＯを含み、ＺｎＯに対するＦｅ2Ｏ3の重量比が１１〜２４の範囲の組成とすることにより、フェライト粉末のキュリー温度を２５０〜３３０℃と高くすることができる。そして、フェライト粉末７のキュリー温度を高くすることによって、グリル皿１の食品の載置面（表面２Ａ）の飽和温度を従来のグリル皿よりも高い２４０〜３００℃とすることができる。
【００７６】
したがって、グリル皿１の食品の載置面（表面２Ａ）の温度を高温にすることが可能となり、グリル皿調理の調理時間を短縮することができ、調理性能を向上させることができる。
【００７７】
また、フェライト粉末７がキュリー温度近傍になると、マイクロ波エネルギーの吸収量が少なくなるように自己制御するため、調理器具であるグリル皿１を構成する材料が許容される耐熱温度以下、すなわち３００℃以下で食品の載置面の温度を飽和させることが可能となる。
【００７８】
以上のように、フェライト粉末７の組成は、Ｆｅ2Ｏ3とＭｎＯとＺｎＯを含み、ＺｎＯに対するＦｅ2Ｏ3の重量比を１１〜２４の範囲とすることにより、グリル皿１の構成材料の過昇温による破損やグリル皿１の構成材料の発火や他の部材への延焼を防止することができ、耐久性、信頼性を向上させることができる。
【００７９】
さらに、グリル皿１の過昇温を防止する安全装置を必要としないため、複雑な電子制御・制御デバイスが不要となり、低コスト化を図ることができる。
【００８０】
グリル皿１の構成材料の耐熱許容温度は３００℃であることを述べたが、グリル皿１の飽和温度は、長期の耐久性から判断すると３００℃よりも低い２８０℃を上限とし、調理性能との両立を図るために２４０〜２８０℃とすることが好ましい。
【００８１】
２４０〜２８０℃のグリル皿１の飽和温度を実現するためには、本発明のマイクロ波発熱体からなる発熱層３に用いるフェライト粉末７のキュリー温度は、２５０〜３００℃であることが好ましい。このキュリー温度を発現させるＭｎ−Ｚｎ系のフェライト粉末７のＺｎＯに対するＦｅ2Ｏ3の重量比は、１１〜１７．５の範囲であることが好ましい。
【００８２】
さらに、調理性能を向上させるためにはグリル皿１の飽和温度を２６０℃以上とすることがよい。さらなる調理性能と優れた耐久性、信頼性を両立させるためには、グリル皿１の飽和温度を２６０〜２８０℃とすることが好ましい。食品の載置面（表面２Ａ）の飽和温度を２６０〜２８０℃とするためのフェライト粉末７のキュリー温度は、２８０〜３００℃であることが好ましく、これを実現するフェライト粉末７のＺｎＯに対するＦｅ2Ｏ3の重量比は、１４．５〜１７．５の範囲であることが好ましい。
【００８３】
さらに好ましくは、ＺｎＯに対するＦｅ2Ｏ3の重量比は、キュリー温度が２８０〜３００℃となる１４．５〜１７．５である。
【００８４】
また、Ｍｎ−Ｚｎ系のフェライト粉末７のＦｅ2Ｏ3の含有量は、ＺｎＯに対するＦｅ2Ｏ3の重量比が１１〜２４の範囲では、７０〜７６重量％の範囲であることが好ましい。
【００８５】
Ｆｅ2Ｏ3の含有量が７０重量％未満の場合、昇温に寄与する磁気特性（飽和磁束密度、複素比透磁率の虚数部）が低下することによる昇温速度の低下やキュリー温度が２４０℃未満となる。含有量が７６重量％を超える場合、昇温に寄与する磁気特性が低下することによる昇温速度の低下やキュリー温度が３３０℃を超える。すなわち、Ｆｅ2Ｏ3の含有量が７０〜７６重量％の範囲でない場合は、本発明の目的が達成できなくなる。
【００８６】
また、フェライト粉末７のＺｎＯに対するＦｅ2Ｏ3の重量比の範囲が１１〜１７．５と１４．５〜１である場合、Ｆｅ2Ｏ3の含有量は、それぞれ、７０〜７４重量％と７２〜７４重量％が適している。
【００８７】
なお、本実施の形態１に用いるフェライト粉末７は、発熱層３の複素比透磁率の虚数部による磁気損失と、フェライト粉末７のキュリー温度とを利用して、グリル皿１の食品の載置面の温度がグリル皿１の耐熱許容温度以下となるように飽和させるため、誘電損失などその他の作用による発熱は小さくする必要がある。
【００８８】
例えば、フェライト粉末７と有機化合物８であるシリコーンゴムとを含む発熱層３の複素比誘電率の虚数部（誘電損失）は０．７以下であれば、誘電損失による発熱を抑制することができる。そのため、マイクロ波発熱体からなる発熱層３を所定の温度で飽和させることが可能である。
【００８９】
フェライト材料としては、Ｍｎ−Ｚｎ系フェライトの他に、Ｍｇ−Ｚｎ系、Ｎｉ−Ｚｎ系のフェライトがある。これらの中で、本実施の形態における好ましい磁気特性、キュリー温度が満足するものであれば適用できる。
【００９０】
食品の載置面（表面２Ａ）の温度の飽和現象は、マイクロ波発熱体からなる発熱層３がマイクロ波エネルギーを吸収して発熱する発熱量と、加熱されたグリル皿１からの伝導、対流、放射による放熱量がバランスすることよって起こる。すなわち、本実施の形態１では、食品が載置面（表面２Ａ）に載置されない状態で発熱層３による発熱と、調理器具であるグリル皿１からの放熱とがバランスして飽和する載置面（表面２Ａ）の温度を２４０〜３００℃としている。
【００９１】
また、本実施の形態によると、発熱層３に含まれるフェライト粉末７がキュリー温度近くになると、フェライトの特性である飽和磁束密度、複素比透磁率の虚数部が低下し、マイクロ波エネルギーの吸収が低下する。したがって、食品の載置面の温度が高くなるにつれ、発熱量が減少することになり、食品の載置面は、フェライト粉末７のキュリー温度よりも低い温度で飽和する。
【００９２】
なお、グリル皿１の調理性能と構成材料の許容される耐熱温度が両立する温度が２４０〜３００℃とすると、この温度で飽和させるためのマイクロ波発熱体からなる発熱層３に用いるフェライト粉末７のキュリー温度は、２５０〜３３０℃である。
【００９３】
食品の載置面（表面２Ａ）の飽和温度を２４０〜３００℃の高温とすることにより、所定の調理温度に短時間で昇温させることができ、調理時間の短縮化を図ることができる。さらに、食品を乾燥させないで適度な焦げ目を付けることができ、高温でのグリル皿調理の性能を向上させることができる。
【００９４】
また、食品が載置されていない状態で食品の載置面が飽和する最高温度を３００℃とすることにより、調理器具であるグリル皿の構成材料を耐熱許容温度以下とすることができる。したがって、グリル皿の構成材料の劣化や破損を防止することができ、安全性、耐久性、信頼性を向上させることができる。
【００９５】
一方、発熱層３が発熱層３に含まれるフェライト粉末７のキュリー温度あるいはそれ以上の温度になると、マイクロ波エネルギーの吸収がなくなる。
【００９６】
この温度で加熱室９にマイクロ波を照射し続けると、マイクロ波の電界が発熱層３以外の箇所（加熱室９を構成する右側壁面１０、左側壁面１１、奥壁面１２、上壁面１３、底壁面１４など）に集中してスパークが発生すること、マイクロ波が加熱室９内で反射して導波管１６を経てマグネトロン１５に戻り、マイクロ波放射部１７が破損することなど、安全性、信頼性を損なう可能性がある。
【００９７】
本実施の形態では、食品の載置面がフェライト粉末７のキュリー温度より低い温度で飽和する構成としているため、発熱層３のフェライト粉末７は加熱室９に照射されたマイクロ波の吸収を持続することができる。
【００９８】
したがって、加熱室９の他の部材への電界集中やマグネトロン１５へのマイクロ波の反射が抑制され、加熱室９内でのスパークやマグネトロン１５の破損を防止することができるので安全性、信頼性を確保することができる。
【００９９】
食品の種類によって多少異なるが、経験的にグリル皿調理においてはグリル皿１の食品の載置面の温度を２００℃以上に到達する時間が２分以内であることが好ましい。そのために、少なくとも常温から２００℃の温度範囲において、マイクロ波エネルギーを吸収する発熱層３の複素比透磁率の虚数部を大きくすることが必要となる。
【０１００】
マイクロ波発熱体からなる発熱層３の常温の複素比透磁率の虚数部は、１．３以上が好ましい。複素比透磁率の虚数部を１．３以上とすることにより、発熱層３のマイクロ波エネルギーの吸収を高くすることができ、グリル皿１の食品の載置面の温度の立ち上がりを速くすることができる。
【０１０１】
一方、発熱層３の温度が上昇すると、発熱層３の複素比透磁率の虚数部は、フェライト粉末７の飽和磁束密度の低下によって小さくなる。その結果、発熱層３の温度が上昇するにつれ、昇温速度は遅くなり、調理に必要な温度への到達時間が長くなる傾向になる。
【０１０２】
したがって、昇温速度を速くするために、発熱層３は、常温から２００℃までの複素比透磁率の虚数部の低下を少なくすることが必要である。
【０１０３】
常温から２００℃までの発熱層３の複素比透磁率の虚数部は、常温の複素比透磁率の虚数部の値の５０％以上であれば、発熱層３の昇温速度の低下を抑制することができ、グリル皿１の食品の載置面の温度を２分以内で２００℃以上に到達させることができる。
【０１０４】
複素比透磁率の虚数部の温度依存性は、フェライトの飽和磁束密度、キュリー温度に関係していると考えられ、複素比透磁率の虚数部は、飽和磁束密度が大きく、キュリー温度が高くなると大きくなる。
【０１０５】
以上のことから、グリル皿１の食品の載置面の優れた昇温性能を実現するためには、発熱層３の常温の複素比透磁率の虚数部が１．３以上であり、常温から２００℃までの複素比透磁率の虚数部は、常温の複素比透磁率の虚数部の値の少なくとも５０％以上であることが好ましい。発熱層３に用いられるＭｎ−Ｚｎ系のフェライト粉末７において、ＺｎＯに対するＦｅ2Ｏ3の重量比が１１〜２４の範囲であれば、複素比透磁率の虚数部は、１．３以上を実現することができる。
【０１０６】
その結果、調理器具であるグリル皿１の食品の載置面の温度をフェライト粉末７のキュリー温度近傍に短時間で昇温させることができる。その結果、調理時間をさらに短縮することができ、調理能を一層向上させることができる。
【０１０７】
また、グリル皿１の載置面と接触している食品を素早く焼くことができるため、食品の載置面へのこびり付きが抑制され、調理後のグリル皿からの食品の取り出しや、グリル皿の洗浄などの手入れを容易に行うことができる。
【０１０８】
なお、複素比透磁率は、ネットワークアナライザーを用い、Ｓパラメータ法で試料ホルダーを所定の温度に加熱して測定している。
【０１０９】
有機化合物８の材料としては、耐熱性の高いゴムや樹脂が挙げられる。フェライト粉末７を含むマイクロ波発熱体からなる発熱層３は、これらの有機化合物８を用いることによって、ホットプレス加工などによりグリル皿１に容易に形成することができる。
【０１１０】
また、有機化合物８がグリル皿１の支持体２と発熱層３の強固な接着を実現することができるので耐久性を向上させることができる。
【０１１１】
また、比較的低温で発熱層３を形成することができるのでグリル皿１の構成材料の劣化を防止することができる。
【０１１２】
有機化合物８としては、特にシリコーンゴムやフッ素ゴムがよい。中でもシリコーンゴムは、耐熱性が高く、かつ発熱層３とグリル皿１の支持体２との接着性をより向上させることができる。そのため、発熱層３の剥離やクラックが防止され、長期にわたり初期の発熱性能を保持することができ、常に安定したグリル皿調理の性能を実現することができる。
【０１１３】
また、シリコーンゴムは優れた耐熱性と耐化学薬品性を有するため、耐久性、信頼性の高い発熱層３を実現することができる。
【０１１４】
また、シリコーンゴムを用いることによって発熱層３の膜厚を厚く構成することができるので、マイクロ波の吸収に必要なフェライト粉末７を多量に含有させることができる。
【０１１５】
この構成により、フェライト粉末７のマイクロ波エネルギーの吸収量を多くすることが可能となり、昇温速度の速いマイクロ波発熱体を実現することができる。
【０１１６】
本実施の形態のグリル皿１は、マイクロ波発熱体からなる発熱層３によって加熱されるが、グリル皿１の大きさが大きくなると、グリル皿１からの放熱量が大きくなり、食品の載置面の飽和温度が低くなる。一方、グリル皿１が小さくなると、放熱量が少なくなり、食品載置面の飽和温度が高くなる。
【０１１７】
グリル皿１からの放熱量に応じてグリル皿１の許容耐熱温度近傍で飽和するようなキュリー温度を有するフェライト粉末７を用いればよい。
【０１１８】
しかし、これに整合したフェライトの新規開発や製造するための投資を考慮すると実用的でない。フェライト粉末７を焼結体としたときの０℃での飽和磁束密度が４００ｍＴ以上、フェライト粉末７とシリコーンゴムとを含む発熱層３としたときの常温の複素比透磁率の虚数部が１．３以上、常温から２００℃までの複素比透磁率の虚数部が常温の複素比透磁率の虚数部の値の少なくとも５０％以上であり、かつフェライト粉末７のキュリー温度が２５０〜３３０℃の特性を有するフェライト粉末７を有効に利用するためには、グリル皿１に形成される発熱体を主成分とする発熱層３の面積を規定する必要がある。
【０１１９】
グリル皿１を用いたグリル調理は、通常、８００Ｗ前後のマイクロ波出力が使用される。８００Ｗでグリル皿１を加熱する場合、発熱層３の面積が０．１ｍ2を超えると、グリル皿１が大きくなることによって熱容量が大きくなる。そのため、食品の載置面（表面２Ａ）の昇温に時間がかかり、グリル皿調理に適している２分以内に２００℃に昇温させることができなくなる。
【０１２０】
また、食品の載置面の面積も大きくなることによって加熱された面からの放熱量が多くなり、食品の載置面（表面２Ａ）の飽和温度が２４０℃未満になる。その結果、調理時間が長くなるとともに、食品の適した焦げ目、おいしさが得られなくなる。
【０１２１】
一方、発熱層３の面積が０．０５ｍ2未満になると、発熱層３に含まれるフェライト粉末７の量が少なくなることによって発熱層３のマイクロ波エネルギーの吸収が少なくなる。その結果、発熱層３以外の部材にマイクロ波の電界が集中にしてスパークが発生することや、反射したマイクロ波によってマグネトロンの破損など、耐久性、安全性を損なう可能性がある。また、食品へのマイクロ波エネルギーの吸収も増加し、食品の水分量の低下など、おいしさを阻害する原因となる。
【０１２２】
したがって、発熱層３の面積は、０．０５〜０．１ｍ2とすることにより、食品の載置面（表面２Ａ）を短時間で昇温させることができるとともに、所定の飽和温度に加熱することができるので優れた調理性能を実現することができる。
【０１２３】
また、調理時間の短縮化と省エネルギー化を図ることができる。さらに、マグネトロンの破損やスパークの発生を防止することができ、加熱装置４０の耐久性、安全性を確保することができる。
【０１２４】
食品の載置面（表面２Ａ）の飽和温度を２６０〜２８０℃とする場合、発熱層３のマイクロ波エネルギー吸収量とグリル皿１からの放熱量のバランス幅が狭くなるため、発熱層３の面積は０．０６〜０．０８ｍ2の範囲が適している。
【０１２５】
本実施の形態のマイクロ波発熱体からなる発熱層３は、膜厚が２ｍｍを超える場合、発熱層３の重量の増加による熱容量の増加や、熱伝導が悪くなることによる食品の載置面（表面２Ａ）への熱伝達の低下によって食品の載置面（表面２Ａ）の昇温速度が遅くなる。また、膜厚が厚いことにより、コストが高くなる。
【０１２６】
一方、発熱層３の膜厚を０．５ｍｍ未満にすると、フェライト粉末７の量が不足して食品の載置面（表面２Ａ）の飽和温度が低くなる。
【０１２７】
したがって、昇温速度の向上と、２４０〜３００℃の食品の載置面（表面２Ａ）の飽和温度の実現を両立するためには、発熱層３の膜厚を０．５〜２ｍｍとすることが好ましい。また、発熱層３の膜厚を０．５〜２ｍｍとすることによって、優れた調理性能と調理時間の短縮化を実現することができる。
【０１２８】
また、食品の載置面の飽和温度を２６０〜２８０℃とする場合、発熱層３のマイクロ波エネルギー吸収量とグリル皿１からの放熱量のバランス幅が狭くなるため、発熱層３の膜厚は、０．７〜１．５ｍｍの範囲が適している。
【０１２９】
さらに、安定した昇温性能を得るためには、発熱層３の膜厚を０．９〜１．１ｍｍの範囲とすることが望ましい。
【０１３０】
また、フェライト粉末７の配合量が多くなると、発熱層３の昇温性能は向上するが、以下の３つの課題が発生する。
【０１３１】
第１に、有機化合物８と食品の載置面との接着性が悪くなり、発熱層３の剥離がしやすくなる。第２に、有機化合物８とフェライト粉末７の発熱体組成物が硬くなり、ホットプレス時の発熱体組成物の流動性が悪く、均一な膜厚の発熱層３が得られない。これによって、発熱層３の加熱むらが大きくなり、調理性能が低下する。第３に、形成された発熱層３が硬くなりことによって、耐熱衝撃や耐機械的衝撃が低下し、グリル皿１の落下や冷熱の繰り返しが起こると発熱層３が破損する可能性がある。
【０１３２】
一方、フェライト粉末７の配合量が少なくなると、発熱層３のマイクロ波エネルギーの吸収性能が低下し、満足する昇温性能が得られなくなる。
【０１３３】
食品の載置面の飽和温度を２４０〜３００℃とした場合、上記課題を解決し、耐久性、昇温性能、調理性能に優れた発熱層３を得るための発熱層３のフェライト粉末７の配合量は、５０〜９０重量％の範囲が好ましい。
【０１３４】
また、食品の載置面の飽和温度を２６０〜２８０℃とする場合、発熱層３のマイクロ波エネルギー吸収量とグリル皿１からの放熱量のバランス幅が狭くなるため、フェライト粉末７の配合量は、６５〜８５重量％の範囲が適している。
【０１３５】
さらに、安定した昇温性能を得るためには、フェライト粉末７の配合量を７５〜８０重量％の範囲とすることが好ましい。
【０１３６】
加熱室９にマイクロ波が照射されると、加熱室９内でマイクロ波の定在波が生じる。その結果、加熱室９内にマイクロ波エネルギーの強弱が発生し、グリル皿１の底面に接着されているマイクロ波発熱体からなる発熱層３の面もマイクロ波エネルギーの強弱によってマイクロ波の吸収量が異なり、不均一な温度分布となる。
【０１３７】
グリル皿１の支持体２の材料は、熱伝導率が高いほど発熱層３からの熱を効率よく伝達でき、食品の載置面の温度分布を均一にすることができる。しかし、熱伝導が高すぎると食品の載置面以外へも熱が伝達され、グリル皿１からの放熱量が増加し、食品の載置面の飽和温度が低下する。
【０１３８】
一方、支持体２として熱伝導率が低すぎる材料は、発熱層３に発生した不均一な温度分布を均一にすることができず、食品の焼きむらが発生し、調理性能を悪化させる。
【０１３９】
熱伝導率が高すぎる材料としては、アルミニウムや銅などの熱伝導率が２００Ｗ／ｍ・Ｋ以上のものが挙げられる。熱伝導率が低すぎる材料としては、セラミックやガラスなど熱伝導率が１０Ｗ／ｍ・Ｋ以下のものが挙げられる。これらの材料は支持体２として好ましくない。
【０１４０】
本実施の形態のグリル皿１の支持体２としては、熱伝導率が５０〜１５０Ｗの材料が好ましい。この材料としては鉄を主成分とする鋼板、アルミニウムや亜鉛がメッキされた鉄を主成分とする表面処理鋼板、塗料によって塗装された鉄を主成分とする表面処理鋼板が挙げられる。
【０１４１】
鉄を主成分とする鋼板は、熱伝導率が約８５Ｗ／ｍ・Ｋでありアルミニウムより低いが、機械的強度が高く支持体２の厚みを薄くする。そのため、発熱層３から食品の載置面への熱抵抗を小さくすることができ、効率よく熱を伝達することができる。
【０１４２】
また、鉄を主成分とする鋼板は、アルミニウムよりは温度分布の均一性は劣るが、食品の載置面全体の温度分布を均一化することができる。
【０１４３】
さらに、鉄を主成分とする鋼板は、発熱層３からの食品の載置面以外への方向の熱抵抗を大きくすることができる。これにより、食品の載置面以外への熱ロスを抑制することができるので、食品の載置面の温度を高い温度で飽和させることができる。
【０１４４】
より好ましいグリル皿１の支持体２の熱伝導率は、８０〜１５０Ｗ／ｍ・Ｋである。
【０１４５】
なお、本実施の形態のグリル皿１は、高温でのグリル皿調理の性能を向上させることを目的としているが、高温を必要としないグリル皿調理、例えば、解凍調理、温め調理に対してはマイクロ波電力の出力制御よって対応することができる。
【０１４６】
また、フェライト粉末７に、フェライト粉末７よりもキュリー温度が低く、かつ磁気損失よりも誘電損失の大きな誘電体粉末を混合して発熱層３を構成することも有用である。
【０１４７】
この場合、食品載置面の飽和温度は、フェライトのキュリー温度によって決まるのでグリル皿１の構成材料の許容される耐熱温度以下とすることができ、耐久性、信頼性を確保することができる。
【０１４８】
また、逆にキュリー温度が低いフェライト粉末に、フェライト粉末よりもキュリー温度が高い誘電体粉末を混合して発熱層３を構成したものも適用できる。
【０１４９】
この場合、誘電体粉末にグリル皿１の構成材料の許容される耐熱温度以下に飽和させる機能を持たせることによって同様な効果を得ることができる。
【０１５０】
さらに、キュリー温度が同等で誘電損失の大きな誘電体粉末と磁気損失の大きなフェライト粉末を混合して構成した発熱層３も適用でき、同様な効果を得ることができる。
【０１５１】
フェライト粉末と誘電体粉末の組成、配合は、昇温速度が速く、グリル皿１の食品の載置面を所定の温度で飽和させる機能を有することを前提とし、発熱層３の製造、コスト、支持体２との接着性、使用環境の適用性など利点を勘案して必要に応じて選択される。
【０１５２】
図５は、本実施の形態において、形状が異なるグリル皿を示す斜視図を示すものである。本実施の形態のマイクロ波発熱体からなる発熱層３は、図５に示すグリル皿形状にも適用できる。
【０１５３】
図５に示すように、グリル皿２４の食品が載置される載置面（表面２Ａ）は、端部２Ｄよりも中央部２Ｅを広くした構成である。これにより、食品が載置される可能性が高いグリル皿２４の中央付近の載置面の面積を大きくしている。
【０１５４】
このグリル皿２４によると、食品と載置面（表面２Ａ）との接触面積を大きくすることができる。そのため、図８と同じ形状のグリル皿１（図１参照）よりも発熱層３から食品に伝達される熱を多くすることができるので、調理時間の短縮化、グリル皿調理の性能を一層図ることができる。
【０１５５】
また、食品との接触面積が大きくなることにより、食品の焦げむらを少なくすることができるので、食品の仕上がり状態を向上させることができる。さらに、食品の乾燥むらも抑制できるのでジューシーさ、おいしさを向上させることができる。
【０１５６】
次に、本実施の形態１の具体的な温度特性について述べる。図６は、本実施の形態１におけるマイクロ波発熱体からなる発熱層３の効果を示す昇温特性のグラフである。図６は、図４に示す加熱装置を用い、食品を載置していないグリル皿１を加熱室９内の所定の位置に配置し、８００Ｗのマイクロ波電力を照射したときのマイクロ波発熱体からなる発熱層３の発熱性能を加熱時間毎に評価した結果を示している。
【０１５７】
なお、比較例として、２種の従来のマイクロ波発熱体からなる発熱層を形成したグリル皿についても同様に評価した。
【０１５８】
図６において、線Ａは本実施の形態の、キュリー温度が約３００℃、０℃における飽和磁束密度が約５５０ｍＴ、ＺｎＯに対するＦｅ2Ｏ3の重量比が１５．５のＦｅ2Ｏ3、ＭｎＯ、ＺｎＯ、を含むＭｎ−Ｚｎ系のフェライト粉末７を用い、マイクロ波発熱体からなる発熱層３を形成したグリル皿１の食品の載置面の昇温特性である。
【０１５９】
線Ｂは比較例としての従来の発熱層の昇温特性を示し、ＺｎＯに対するＦｅ2Ｏ3の重量比が９．８、キュリー温度が約２２０℃、０℃における飽和磁束密度が約５４０ｍＴのＭｎ−Ｚｎ系のフェライト粉末７を用いたマイクロ波発熱体からなる発熱層３を形成したグリル皿の食品の載置面の昇温特性である。
【０１６０】
線Ｃは比較例としての他の従来の発熱層の昇温特性を示し、線Ｂの特性を有する発熱層と同じフェライト粉末７に誘電体材料を加えた組成物でマイクロ波発熱体からなる発熱層３を形成したグリル皿の食品の載置面の昇温特性である。
【０１６１】
なお、線Ａの特性を有する本実施の形態の発熱層３の２００℃までの複素比透磁率の虚数部は、常温での複素比透磁率の虚数部に対して約６９％、線Ｂをその昇温特性とする発熱層の場合は４１％である。
【０１６２】
図６に示すように、本実施の形態の発熱層３（線Ａ）を有するグリル皿１の食品の載置面の温度は、昇温速度が速く、加熱時間２分で２３０℃以上、３分で約２７０℃に到達し、５分以上では約２８０℃で飽和する傾向にある。
【０１６３】
一方、線Ｂの特性を有する発熱層を有するグリル皿の食品の載置面は、加熱時間１分までは本実施の形態の発熱層３（線Ａ）とほぼ同等の昇温速度を示すが、それ以上の時間では昇温速度が遅くなり、５分以上では約２５０℃で飽和する傾向にある。
【０１６４】
これは、本実施の形態の発熱層３（線Ａ）の方が、０℃における飽和磁束密度、常温での複素比透磁率の虚数部に対する２００℃までの複素比透磁率の虚数部が、線Ｂの特性を有する発熱層よりも高く、磁気損失による発熱性能の低下が少ないこと、本実施の形態の発熱層３（線Ａ）に用いているフェライト粉末７のキュリー温度が、線Ｂの特性を有する発熱層に用いているフェライト粉末より高いことによるものである。
【０１６５】
線Ｂの特性を有する発熱層が設けられたグリル皿は、フェライト粉末のキュリー温度が約２２０℃にもかかわらず、約２５０℃の温度まで昇温している理由は、用いているＭｎ−Ｚｎ系フェライト粉末の組成や不純物によって誘電損失による発熱が現れたことによるものと考えられる。
【０１６６】
さらに、線Ｃの特性を有する発熱層が設けられたグリル皿における食品の載置面は、加熱時間３分以内では線Ｂとほぼ同等の昇温速度であり、それ以上の加熱時間で徐々に温度が上昇し、食品の載置面の温度が飽和しない傾向にある。
【０１６７】
線Ｃの特性を有する発熱層は、線Ｂの特性を有する発熱層の場合と同じフェライト粉末であるため、初期の昇温特性は線Ｂと同じであるが、線Ｃの特性を有する発熱層はさらに誘電体粉末を加えているため、この誘電体粉末の誘電損失が出現し、昇温値が線Ｂの特性を有する発熱層よりも高くなったものと考えられる。
【０１６８】
また、線Ｃにおいて、食品の載置面の温度が飽和しない理由は、加えた誘電体粉末のキュリー温度が高く、マイクロ波エネルギーの吸収による発熱が持続していることにあると考えられる。
【０１６９】
線Ｃのように、食品の載置面の温度が高くなると、グリル皿調理の性能は向上するが、食品の載置面の温度が飽和しないので加熱時間を延長すれば、グリル皿を構成する材料の許容される耐熱温度を超え、耐久性が損なわれる可能性を有する。
【０１７０】
以上のように、本実施の形態のグリル皿１は、キュリー温度が約２９０℃、０℃における飽和磁束密度が約５５０ｍＴ、ＺｎＯに対するＦｅ2Ｏ3の重量比が１５．５のＦｅ2Ｏ3、ＭｎＯ、ＺｎＯ、を含むＭｎ−Ｚｎ系のフェライト粉末７を用い、マイクロ波発熱体からなる発熱層３を形成することにより、短時間で食品載置面の温度を昇温させることができ、優れたグリル皿調理の性能を実現することできる。
【０１７１】
また、フェライト粉末７のキュリー温度が２９０℃のものを用いることにより、食品の載置面の温度をキュリー温度以下で飽和させることがきるので、グリル皿１の構成材料の許容される耐熱温度を確保することができ、優れた耐久性を実現することができる。
【０１７２】
さらに、何らかの原因で発熱層３の一部に電界が収集して異常加熱が発生してもフェライト粉末７のキュリー温度を超えての温度上昇を防止することができるので、発熱層３を構成するゴム材料の発煙、発火を防止することができ、安全性も向上させることができる。
【０１７３】
なお、本実施の形態では、フェライトにおいて、ＺｎＯに対するＦｅ2Ｏ3の重量比の範囲が１１〜２４で、載置面に載置されない状態の飽和する温度が２４０〜３００℃である例で説明したが、これに限られない。例えば、載置面に載置されない状態の飽和する温度を２４０〜３００℃にできる構成であれば、特に、ＺｎＯに対するＦｅ2Ｏ3の重量比の範囲が１１〜２４である必要はない。つまり、グリル皿１の発熱層３として用いる発熱材料や組成または温度制御により、載置面に載置されない状態で２４０〜３００℃の飽和温度を実現してもよい。
【０１７４】
（実施の形態２）
図７は本発明の実施の形態２におけるマイクロ波発熱体からなる発熱層３が形成されたグリル皿１の詳細な構造を示す一部断面図である。
【０１７５】
実施の形態１と異なる点は、フッ素コーティング層６の代わりに赤外線放射率が０．９以上の被覆層２６を設けた点、および発熱層３を基材４に直接形成した点であり、その他の材料は実施の形態１と同じものが適用される。
【０１７６】
図７において、支持体２５は、基材４と、食品が載置される側（表面２Ａ）の基材４に赤外線放射率が０．９以上の被覆層２６を形成した構成を有する。マイクロ波発熱体からなる発熱層３は、食品が載置される側の表面２Ａとは異なる表面２Ｂの基材４の表面に形成されている。基材４としては、アルミニウムや亜鉛がメッキされた表面処理鋼板、鉄板が適用される。
【０１７７】
実施の形態１で用いたグリル皿１において、フッ素コーティング層６の表面の赤外線放射率は、２〜２０μｍの波長範囲で食品の載置面の温度を２００〜２５０℃としたとき、約０．８である。
【０１７８】
グリル皿１は、図１に示すように、食品から出る油脂などを食品と分離するために、食品の載置面に溝部２Ｃを設けている。しかし、この溝部２Ｃは食品と接触しないため、マイクロ波発熱体の発熱層３の熱が食品に伝達されにくく、焼きむらの発生による食品の仕上がり状態が悪くなる。
【０１７９】
本実施の形態２によると、グリル皿１の食品の載置面（表面２Ａ）に、フッ素コーティング層６の代わりに赤外線放射率が０．９以上の被覆層２６を設けることにより、マイクロ波発熱体の発熱層３によって加熱された食品の載置面（表面２Ａ）の放射率を大きくすることができる。これによって、載置面（表面２Ａ）と接触していない食品の部位（グリル皿１の溝部３Ｃ）を輻射熱によって加熱することができるので、食品の調理性能を向上させることができる。
【０１８０】
本実施の形態２の赤外線放射率が０．９以上の被覆層２６は、シリカを主成分とするセラミック材料、あるいはガラス材料（ほうろう）がよい。
【０１８１】
シリカはマイクロ波を透過する特性を有するため、被覆層２６のグリル皿１の食品の載置面側（表面２Ａ側）に回り込んだマイクロ波エネルギーの吸収がない。そのため、食品へのマイクロ波エネルギーの吸収量の減少が防止され、調理性能を向上させることができる。
【０１８２】
また、被覆層２６としてシリカを主成分とするセラミック質、あるいはガラス質とすることにより、グリル皿１の構成材料の許容される耐熱温度を向上させることができる。これによって、グリル皿１の食品の載置面（表面２Ａ）の温度をより高くすることができるので、グリル皿調理の性能をさらに向上させることができる。
【０１８３】
また、被覆層２６は表面の硬度を大きくすることができる。したがって、食品を取り出す際に金属ヘラを用いたり、グリル皿１を洗浄する際に硬いナイロン束子を用いたりしても、被覆層２６の傷や剥離が発生することがなく、優れた耐久性を実現することができる。
【０１８４】
さらに、被覆層２６に防汚性を付与することも有用である。これによって、調理時に食品そのもの、食品から出る油脂、調理に使用する調味料などのこびり付きを低減することができる。したがって、グリル皿１の洗浄などの手入れをさらに容易に行うことができ、グリル皿１の耐汚染性を向上させることができる。
【０１８５】
防汚性を発現させるためには２つの方法がある。１つは食品の載置面（表面２Ａ）に撥水性を発現させ、汚染物の付着量を少なくするとともに、汚染物の付着エネルギーを小さくすることにより、洗浄の際に汚染物を落とし易くする方法である。被覆層２６への撥水の防汚性の発現は、被覆層２６のベース材料に食品衛生上問題のないシリコーン油などの有機物成分を添加することによって実現することができる。
【０１８６】
また、撥水以外の防汚性の発現は、被覆層２６の表面に微少の凹凸を形成することによっても実現することができる。この微少の凹凸の形成は、被覆層２６の焼成条件、有機物の選定など形成条件を制御することによって実現可能である。
【０１８７】
もう１つは、撥水性とは逆に、食品の載置面（表面２Ａ）に親水性を発現させ、付着した汚染物と食品の載置面（表面２Ａ）の間に洗浄で使用する水が浸透し易くし、汚染物を落とし易くする方法である。被覆層２６への親水の防汚性の発現は、被覆層２６のベース材料に表面エネルギーを小さくする材料を添加することによって実現することができる。
【０１８８】
なお、実施の形態２において、マイクロ波発熱体からなる発熱層３は、基材４の表面２Ｂに直接設けている。しかし、これに限定されるものでなく、基材４の耐食性を向上させるために、実施の形態１で述べた被覆層５や、他の耐熱性を有する被覆層を設け、その上に発熱層３を形成してもよい。
【０１８９】
なお、実施の形態１、２において、マイクロ波発熱体からなる発熱層３は、有機化合物８として、ゴム材料、特にシリコーンゴムを用いている。しかし、これ以外にほうろうで用いられるフリット、アルミナゾル、シリカゾルなどの無機質バインダーなど被覆層２６として使用する材料を用いることができる。
【０１９０】
発熱層３に上記材料を用いることにより、グリル皿の耐熱許容温度を実施の形態１で述べたグリル皿１よりも高くすることができ、耐久性、信頼性をさらに向上させることができる。
【０１９１】
また、発熱層３の有機化合物８の代わりに、ほうろうで用いられるフリット、アルミナゾル、シリカゾルなどの無機質バインダーなど被覆層２６として使用する材料を用いることにより、グリル皿の構成材料を不燃性とすることができるので、耐久性に加え、安全性を向上させることができる。
【０１９２】
また、マイクロ波発熱体からなる発熱層３のさらなる耐久性を向上させるため、マイクロ波に対して透過性が高い材料の保護層を発熱層３の上に設けてもよい。保護層の材料としては、前述のほうろうで用いられるフリット、アルミナゾル、シリカゾルなどの無機質バインダーや、被覆層２６として使用する材料が挙げられる。
【０１９３】
以上説明したように本発明の調理器具は、食品が載置される載置面を有する基材と、基材の表面に形成され、マイクロ波エネルギーを吸収して発熱するフェライトを含むマイクロ波発熱体からなる発熱層とを有する調理器具であって、フェライトがＦｅ2Ｏ3とＭｎＯとＺｎＯを含み、ＺｎＯに対するＦｅ2Ｏ3の重量比を１１〜２４の範囲とした構成を備える。
【０１９４】
このような構成により、フェライトのキュリー温度を高くすることができるのでグリル皿の載置面の温度を高温にすることが可能となる。したがって、グリル皿調理の調理時間を短縮することができ、グリル皿調理の性能を向上させることができる。
【０１９５】
また、フェライトがキュリー温度近傍になるとマイクロ波エネルギーの吸収量が少なくなるように自己制御するため、調理器具であるグリル皿の温度を構成する材料の許容される耐熱温度以下で飽和させることが可能となる。したがって、過昇温によるグリル皿の構成材料の破損や発火や他の部材への延焼を防止することができ、安全性、耐久性、信頼性を向上させることができる。
【０１９６】
さらに、グリル皿の過昇温を防止する安全装置を必要としないため、複雑な電子制御・制御デバイスが不要となり、低コスト化を図ることができる。
【０１９７】
また、本発明の調理器具は、食品が載置される載置面を有する基材と、基材の表面に形成され、マイクロ波エネルギーを吸収して発熱するフェライトを含むマイクロ波発熱体からなる発熱層とを有する調理器具であって、食品が載置面に載置されない状態で飽和する載置面の温度を２４０〜３００℃としたものである。
【０１９８】
このような構成によれば、食品載置面の飽和温度が高温になるように設計しているので、所定の調理温度に短時間で昇温させることができ、調理時間の短縮化を図ることができる。
【０１９９】
また、食品を乾燥させないで適度な焦げ目を付けることができ、高温でのグリル皿調理の性能を向上させることができる。
【０２００】
また、食品が載置されていない状態で食品の載置面が飽和する最高温度を３００℃とすることにより、調理器具であるグリル皿の温度を構成材料の耐熱許容温度以下とすることができるので、グリル皿の構成材料の劣化や破損を防止することができ、安全性、耐久性、信頼性を向上させることができる。
【０２０１】
また、本発明は、発熱層がフェライトの粒子と有機化合物とを含むものである。このような構成によれば、フェライトを含むマイクロ波発熱体からなる発熱層をグリル皿に容易に形成することができる。
【０２０２】
また、有機化合物によって調理器具であるグリル皿の基材と発熱層の強固な接着性を実現することができるので、耐久性を向上させることができる。
【０２０３】
また、比較的低温で発熱層を形成することができるのでグリル皿の構成材料の劣化を防止することができる。
【０２０４】
また、本発明は、発熱層に含まれる前記有機化合物としてシリコーンゴムを含むものである。
【０２０５】
このような構成によれば、発熱層の耐熱性を向上させることができるとともに、より優れたグリル皿と発熱層の接着を実現することができる。
【０２０６】
また、発熱層の厚さを厚くすることができるのでマイクロ波の吸収に必要なフェライトの量を多くすることができ、昇温速度の速いマイクロ波発熱体を実現することができる。
【０２０７】
また、本発明は、２００℃までの複素比透磁率の虚数部が、常温での複素比透磁率の虚数部の少なくとも５０％を有するものである。
【０２０８】
このような構成によれば、発熱層の温度が上昇する過程においても発熱層自体のマイクロ波吸収の低下を抑制することができる。そのため、発熱層の昇温速度の低下が抑制され、調理器具であるグリル皿の載置面を短時間で高温に昇温させることができる。
【０２０９】
また、本発明は、発熱層の面積が０．１ｍ2または０．１ｍ2より小さいものである。
【０２１０】
このような構成によれば、通常使用される８００Ｗ前後のマイクロ波出力で調理器具であるグリル皿を加熱しても、グリル皿の熱容量の増加や加熱されたグリル皿からの放熱量を抑制することができる。したがって、所定の温度に短時間で昇温させることができ、調理時間の短縮化と省エネルギー化を図ることができる。
【０２１１】
また、昇温速度を低下させることなく、発熱と放熱によってバランスして飽和する温度を、フェライトのキュリー温度近傍でかつキュリー温度よりも低くなるように容易に設定することができるので、調理性能に優れたグリル皿を実現することができる。
【０２１２】
また、本発明は、基材の熱伝導率を５０〜１５０Ｗ／ｍＫの範囲であるものである。
【０２１３】
このような構成によれば、熱伝導が高すぎることによって起こるグリル皿の食品の載置面以外への熱伝達、放熱面積の拡大による放熱量の増加、熱伝導が低すぎることによって起こる食品載置面の温度分布の不均一性を抑制することができるので、食品の加熱効率に優れたグリル皿を実現することができる。
【０２１４】
また、本発明は、食品が載置される載置面に、赤外線放射率が基材よりも高い材料からなる被覆層を形成するものである。
【０２１５】
このような構成によれば、マイクロ波発熱体からなる発熱層の発熱によって加熱された載置面の熱の放射量を多くすることができる。したがって、載置面と接触していない食品の部位を輻射によって加熱することができ、食品の調理性能を向上させることができる。
【０２１６】
また、本発明は、被覆層に防汚性を付与するものである。このような構成によれば、食品、食品から出る油脂、調味料などの汚染物のこびり付きを抑制することができるとともに、グリル皿の洗浄などの手入れを容易に行うことができる。したがって、調理器具として常に清潔な状態を維持することができる。
【０２１７】
また、本発明は、被覆層がシリカを含むものである。このような構成によれば、被覆層の耐熱性を向上させることができるとともに、グリル皿の載置面の温度をより高くすることができる。したがって、グリル皿調理の性能と耐久性をさらに向上させることができる。
【０２１８】
また、被覆層の硬度を高くすることができるので、食品を取り出す際に金属ヘラやグリル皿を洗浄する際に硬いナイロン束子を用いても、被覆層の傷や剥離の発生を防止することができ、優れた耐久性を実現することができる。
【０２１９】
また、本発明は、加熱室と、加熱室内にマイクロ波を供給するマイクロ波発生部と、加熱室内に配置される調理器具とを備えた加熱装置である。
【０２２０】
このような構成によれば、加熱装置におけるグリル皿調理の性能を向上させることができる。
【産業上の利用可能性】
【０２２１】
本発明の調理器具は、グリル皿調理の性能を向上させることが可能となるので、電子レンジなどのマイクロ波加熱装置に適用可能であるとともに、マイクロ波発熱体を主成分とする発熱層は、乾燥機など調理機器以外のマイクロ波加熱機器として適用できる。
【符号の説明】
【０２２２】
１，２４，１０１  グリル皿
２，２５  支持体
２Ａ，２Ｂ  表面
２Ｃ  溝部
２Ｄ  端部
２Ｅ  中央部
３，１０２  発熱層
３Ｃ  溝部
４  基材
５，２６  被覆層
６  フッ素コーティング層
７  フェライト粉末
８  有機化合物
９  加熱室
１０  右側壁面
１１  左側壁面
１２  奥壁面
１３  上壁面
１４  底壁面
１５  マグネトロン
１６  導波管
１７  マイクロ波放射部
１８  封口部
１９  加熱ヒータ
２０  レール部
２１  サーミスタ
２２  赤外線センサ
２３  制御部
４０  加熱装置
１０３  載置面
【手続補正２】
【補正対象書類名】特許請求の範囲
【補正対象項目名】全文
【補正方法】変更
【補正の内容】
【特許請求の範囲】
【請求項１】
食品が載置される載置面を有する基材と、前記基材の表面に形成され、マイクロ波エネルギーを吸収して発熱するフェライトを含むマイクロ波発熱体からなる発熱層とを有する調理器具であって、前記フェライトがＦｅ2Ｏ3とＭｎＯとＺｎＯを含み、前記ＺｎＯに対する前記Ｆｅ2Ｏ3の重量比を１１〜２４の範囲とした調理器具。
【請求項２】
前記食品が前記載置面に載置されない状態で飽和する前記載置面の温度を２４０〜３００℃とした請求項１に記載の調理器具。
【請求項３】
前記発熱層がフェライトの粒子と有機化合物とを含む請求項１に記載の調理器具。
【請求項４】
前記発熱層に含まれる前記有機化合物がシリコーンゴムを含む請求項３に記載の調理器具。
【請求項５】
前記発熱層において、２００℃までの複素比透磁率の虚数部が、常温での複素比透磁率の虚数部の少なくとも５０％を有する請求項１に記載の調理器具。
【請求項６】
前記発熱層の面積が０．１ｍ2または０．１ｍ2より小さい請求項１に記載の調理器具。
【請求項７】
前記基材の熱伝導率が５０〜１５０Ｗ／ｍＫの範囲である請求項１に記載の調理器具。
【請求項８】
前記食品が載置される載置面に、赤外線放射率が前記基材よりも大きい材料からなる被覆層を形成した請求項１に記載の調理器具。
【請求項９】
前記被覆層に、防汚性を付与した請求項８に記載の調理器具。
【請求項１０】
前記被覆層がシリカを含む請求項８または９のいずれか１項に記載の調理器具。
【請求項１１】
加熱室と、前記加熱室内にマイクロ波を供給するマイクロ波発生部と、前記加熱室内に配置される請求項１から９のいずれか１項に記載の調理器具とを備えた加熱装置。
【手続補正３】
【補正対象書類名】図面
【補正対象項目名】全図
【補正方法】変更
【補正の内容】
【図１】
2011114646.tif 000012
【図２】
2011114646.tif 000013
【図３】
2011114646.tif 000014
【図４】
2011114646.tif 000015
【図５】
2011114646.tif 000016
【図６】
2011114646.tif 000017
【図７】
2011114646.tif 000018
【図８】
2011114646.tif 000019
【図９】
2011114646.tif 000020
【国際調査報告】
2011114646.tif 000021
2011114646.tif 000022
2011114646.tif 000023
2011114646.tif 000024